(57)【要約】【課題】ダブル露光技術への対応に適したバイナリ型マスクブランク、転写用マスクおよび転写用マスクセットを提供する。【解決手段】ＡｒＦ露光光が適用されるバイナリ型の転写用マスクを作製するために用いられるマスクブランクであって、透光性基板１上に、基板側から、転写パターンを形成するための遮光膜１０と、該遮光膜との積層構造で遮光帯を形成するための補助遮光膜２０とを順に備え、  前記遮光膜１０の光学濃度が２．５以上３．１以下であり、かつ、前記補助遮光膜２０の光学濃度が０．５以上である、ことを特徴とするマスクブランク。【選択図】図１
2011100108.tif 000002
【特許請求の範囲】
【請求項１】
ＡｒＦ露光光が適用されるバイナリ型の転写用マスクを作製するために用いられるマスクブランクであって、
透光性基板上に、基板側から、転写パターンを形成するための遮光膜と、該遮光膜との積層構造で遮光帯を形成するための補助遮光膜とを順に備え、
前記遮光膜の光学濃度が２．５以上３．１以下であり、かつ、前記補助遮光膜の光学濃度が０．５以上である、
ことを特徴とするマスクブランク。
【請求項２】
ダブル露光技術が適用される転写用マスクを作製するために用いられることを特徴とする請求項１に記載のマスクブランク。
【請求項３】
前記遮光膜は、遮光層と表面反射防止層の積層構造を有することを特徴とする請求項１または２に記載のマスクブランク。
【請求項４】
前記補助遮光膜は、前記遮光膜をエッチングする際に用いられる、エッチング媒質に対してエッチング選択性を有することを特徴とする請求項１から３のいずれか１項に記載のマスクブランク。
【請求項５】
前記遮光膜は、遷移金属とケイ素を主成分とする膜であり、前記補助遮光膜は、クロムを主成分とする膜である、ことを特徴とする請求項１から４のいずれか１項に記載のマスクブランク。
【請求項６】
前記遮光膜は、クロムを主成分とする膜であり、前記補助遮光膜は、遷移金属とケイ素を主成分とする膜であることを特徴とする請求項１から４のいずれか１項に記載のマスクブランク。
【請求項７】
前記遮光膜は、タンタルを主成分とする膜であり、前記補助遮光膜は、クロムを主成分とする膜である、ことを特徴とする請求項１から４のいずれか１項に記載のマスクブランク。
【請求項８】
前記遮光膜と前記補助遮光膜の間に、これらの膜をエッチングする際に用いられるエッチング媒質に対してエッチング選択性を有するエッチングマスク膜を設けることを特徴とする請求項１から３のいずれか１項に記載のマスクブランク。
【請求項９】
前記遮光膜、前記補助遮光膜ともに、遷移金属とケイ素を主成分とする膜であり、さらにクロムを主成分とするエッチングマスク膜を有することを特徴とする請求項８に記載のマスクブランク。
【請求項１０】
前記遮光膜、前記補助遮光膜ともに、クロムを主成分とする膜であり、さらに遷移金属とケイ素を主成分とするエッチングマスク膜を有することを特徴とする請求項８に記載のマスクブランク。
【請求項１１】
請求項１から１０のいずれか１項に記載のマスクブランクを用いて作製される転写用マスク。
【請求項１２】
ＡｒＦ露光光が適用されるバイナリ型の転写用マスクであって、
透光性基板上の転写パターン領域に、遮光膜で形成される転写パターンを有し、
転写パターン領域の外側の領域に、基板側から、遮光膜と補助遮光膜との積層構造で形成される遮光帯を有し、
前記遮光膜の光学濃度が２．５以上３．１以下であり、かつ、前記補助遮光膜の光学濃度が０．５以上である、
ことを特徴とする転写用マスク。
【請求項１３】
ダブル露光技術が適用されることを特徴とする請求項１２に記載の転写用マスク。
【請求項１４】
前記遮光膜は、遮光層と表面反射防止層の積層構造を有することを特徴とする請求項１２または１３に記載の転写用マスク。
【請求項１５】
前記補助遮光膜は、前記遮光膜をエッチングする際に用いられる、エッチング媒質に対してエッチング選択性を有することを特徴とする請求項１２から１４のいずれか１項に記載の転写用マスク。
【請求項１６】
前記遮光膜は、遷移金属とケイ素を主成分とする膜であり、前記補助遮光膜は、クロムを主成分とする膜である、ことを特徴とする請求項１２から１５のいずれか１項に記載の転写用マスク。
【請求項１７】
前記遮光膜は、クロムを主成分とする膜であり、前記補助遮光膜は、遷移金属とケイ素を主成分とする膜であることを特徴とする請求項１２から１５のいずれか１項に記載の転写用マスク。
【請求項１８】
前記遮光膜は、タンタルを主成分とする膜であり、前記補助遮光膜は、クロムを主成分とする膜である、ことを特徴とする請求項１２から１５のいずれか１項に記載の転写用マスク。
【請求項１９】
前記遮光膜と前記補助遮光膜の間に、これらの膜をエッチングする際に用いられるエッチング媒質に対してエッチング選択性を有するエッチングマスク膜を設けることを特徴とする請求項１２から１４のいずれか１項に記載の転写用マスク。
【請求項２０】
前記遮光膜、前記補助遮光膜ともに、遷移金属とケイ素を主成分とする膜であり、さらにクロムを主成分とするエッチングマスク膜を有することを特徴とする請求項１９に記載の転写用マスク。
【請求項２１】
前記遮光膜、前記補助遮光膜ともに、クロムを主成分とする膜であり、さらに遷移金属とケイ素を主成分とするエッチングマスク膜を有することを特徴とする請求項１９に記載の転写用マスク。
【請求項２２】
請求項１３から２１のいずれか１項に記載の転写用マスクを２枚セットとした転写用マスクセットであって、
前記２枚の転写用マスクは、ダブル露光技術による転写露光に用いられるものであり、前記２枚の転写用マスクに形成されている各転写パターンは、転写対象物に転写露光する１つの転写パターンを２つの疎な転写パターンに分割したものであることを特徴とする転写用マスクセット。
【発明の詳細な説明】
【技術分野】
【０００１】
本発明は、半導体デバイス等の製造において使用されるマスクブランク、転写用マスク、転写用マスクセット等に関する。
【背景技術】
【０００２】
転写用マスクに形成された転写パターンをウェハ上のレジスト膜に縮小投影露光で転写する際においては、通常、ウェハ上のレジスト膜にはできる限り多くの転写パターンを転写することが必要とされるため、隣接する転写パターンどうしの間隔を殆ど開けずに転写パターンを連続露光していく。露光装置には、マスクステージにチャックされた転写用マスク上の転写パターンが形成された領域のみに露光光が露光されるように、シャッター（遮光部材）が露光装置の照明光学系に設けられている。しかし、シャッターの位置精度や光の回折の問題から、露光光を転写用マスクの転写パターン領域のみに精度よく照射することは技術的に困難であり、露光光が転写パターン領域外周の遮光膜にも漏れて照射してしまう。露光装置によるウェハ上のレジスト膜への転写パターンの露光は、殆ど間隔を開けずに連続露光するため、転写パターン領域外周の遮光膜に漏れた露光光（これを漏れ光という。）が照射されてわずかに透過した露光光が、隣の転写パターンと重なって露光されてしまう。このため、ウェハ上のレジスト膜には、遮光膜をわずかに透過した露光光によって、最大４回分重なって露光される部分（重なり露光部分）が発生する。この４回分の露光でレジストが転写パターンに影響が生じるような感光をしてしまうと、転写パターンの正常な転写ができなくなる。
露光光を透過する部分と露光光を遮光する部分の白黒のみで転写パターンを形成するバイナリ型の転写用マスクで使用される遮光膜の場合、この漏れ光に起因する、遮光膜をわずかに透過する露光光がウェハ上のレジスト膜に４回露光されても感光しないような遮光性能が求められる。遮光性能としては、光学濃度（ＯＤ）が３．０以上（透過率  約０．１％以下）あることが望ましく、２．８以上（透過率  約０．１６％以下）は必要とされている。
一方、ＡｒＦエキシマレーザ（波長１９３ｎｍ）を露光光とする露光技術においては、転写パターンの微細化が進み、露光光の波長よりも小さいパターン線幅に対応することが求められ、斜入射照明法、位相シフト法等の超解像技術、さらにＮＡ＝１以上の超高ＮＡ技術（液浸露光等）が開発されてきたが、それらの技術でも対応が難しいパターンピッチが要求され始めている。
この問題を解決する手段として、ダブルパターニング／ダブル露光（ＤＰ／ＤＥ）技術が開発されている。いずれの露光技術も、微細な転写パターンを２つの比較的疎なパターンに分割して２枚の転写用マスクを作製して、２枚の転写用マスク（転写用マスクセット）を用いてウェハ上のレジスト膜（転写対象物）に転写露光するものである。
【先行技術文献】
【特許文献】
【０００３】
【特許文献１】特開２００８−２９４３５２号公報
【発明の概要】
【発明が解決しようとする課題】
【０００４】
ダブル露光（ＤＥ：Double Exposure）技術は、ウェハ上のレジスト膜に、１枚目の転写用マスクによる転写パターンの露光を行った後、さらに同じレジスト膜に対して２枚目の転写用マスクによる転写パターンの露光を行うものである。このため、従来とは異なり、ウェハ上のレジスト膜が漏れ光に起因する、遮光膜をわずかに透過する露光光によって８回露光される部分が発生する。このため、従来では、十分とされてきた光学濃度（ＯＤ）２．８の遮光膜を用いた転写用マスクであっても、ウェハ上のレジスト膜が転写パターンに影響が生じるような感光をされてしまい、正常なパターン転写ができない場合が発生するという問題がある。
この問題を解決する方法としては、単純に遮光膜の膜厚を厚くして光学濃度を上げることが考えられる。しかし、遮光膜の膜厚を厚くすると、遮光膜に転写パターンを形成するためのエッチングを行う時のマスクとなるレジストパターン（レジスト膜）の膜厚を厚くする必要が生じる。膜厚の厚いレジスト膜に微細パターンを形成する場合、レジストパターンの倒れや欠落の問題が生じやすくなる。
一方、遮光膜の膜厚が厚くなるに従い、電磁界（ＥＭＦ: ElectroMagnetics Field）効果に起因するバイアスは大きくなる。ＥＭＦバイアスは、ウェハ上のレジストの転写パターン線幅のＣＤ精度に大きな影響を与える。このため、電磁界効果のシミュレーションを行い、ＥＭＦバイアスによる影響を低減するための転写用マスクに形成する転写パターンの補正を行う。しかし、膜厚が厚くなるに従って複雑なシミュレーションが必要となり、多大な負荷がかかるという問題がある。
以上のことから、転写用マスクの少なくとも転写パターンが形成される領域については、遮光膜の膜厚を厚くすることは問題である。
本発明は、上記背景の下なされた発明であり、ダブル露光技術への対応に適したバイナリ型マスクブランクの提供を目的とする。
【課題を解決するための手段】
【０００５】
本発明は、以下の構成を有する。
（構成１）
ＡｒＦ露光光が適用されるバイナリ型の転写用マスクを作製するために用いられるマスクブランクであって、
透光性基板上に、基板側から、転写パターンを形成するための遮光膜と、該遮光膜との積層構造で遮光帯を形成するための補助遮光膜とを順に備え、
前記遮光膜の光学濃度が２．５以上３．１以下であり、かつ、前記補助遮光膜の光学濃度が０．５以上である、
ことを特徴とするマスクブランク。
（構成２）
ダブル露光技術が適用される転写用マスクを作製するために用いられることを特徴とする構成１に記載のマスクブランク。
（構成３）
前記遮光膜は、遮光層と表面反射防止層の積層構造を有することを特徴とする構成１または２に記載のマスクブランク。
（構成４）
前記補助遮光膜は、前記遮光膜をエッチングする際に用いられる、エッチング媒質に対しエッチング選択性を有することを特徴とする構成１から３のいずれか１項に記載のマスクブランク。
（構成５）
前記遮光膜は、遷移金属とケイ素を主成分とする膜であり、前記補助遮光膜は、クロムを主成分とする膜である、ことを特徴とする構成１から４のいずれかに記載のマスクブランク。
（構成６）
前記遮光膜は、クロムを主成分とする膜であり、前記補助遮光膜は、遷移金属とケイ素を主成分とする膜であることを特徴とする構成１から４のいずれかに記載のマスクブランク。
（構成７）
前記遮光膜は、タンタルを主成分とする膜であり、前記補助遮光膜は、クロムを主成分とする膜である、ことを特徴とする構成１から４のいずれかに記載のマスクブランク。
（構成８）
前記遮光膜と前記補助遮光膜の間に、これらの膜をエッチングする際に用いられるエッチング媒質に対してエッチング選択性を有するエッチングマスク膜を設けることを特徴とする構成１から３のいずれかに記載のマスクブランク。
（構成９）
前記遮光膜、前記補助遮光膜ともに、遷移金属とケイ素を主成分とする膜であり、さらにクロムを主成分とするエッチングマスク膜を有することを特徴とする構成８に記載のマスクブランク。
（構成１０）
前記遮光膜、前記補助遮光膜ともに、クロムを主成分とする膜であり、さらに遷移金属とケイ素を主成分とするエッチングマスク膜を有することを特徴とする構成８に記載のマスクブランク。
（構成１１）
構成１から１０のいずれかに記載のマスクブランクを用いて作製される転写用マスク。
（構成１２）
ＡｒＦ露光光が適用されるバイナリ型の転写用マスクであって、
透光性基板上の転写パターン領域に、遮光膜で形成される転写パターンを有し、
転写パターン領域の外側の領域に、基板側から、遮光膜と、補助遮光膜との積層構造で形成される遮光帯を有し、
前記遮光膜の光学濃度が２．５以上３．１以下であり、かつ、前記補助遮光膜の光学濃度が０．５以上である、
ことを特徴とする転写用マスク。
（構成１３）
ダブル露光技術が適用されることを特徴とする構成１２に記載の転写用マスク。
（構成１４）
前記遮光膜は、遮光層と表面反射防止層の積層構造を有することを特徴とする構成１２または１３に記載の転写用マスク。
（構成１５）
前記補助遮光膜は、前記遮光膜をエッチングする際に用いられる、エッチング媒質に対してエッチング選択性を有することを特徴とする構成１２から１４に記載の転写用マスク。
（構成１６）
前記遮光膜は、遷移金属とケイ素を主成分とする膜であり、前記補助遮光膜は、クロムを主成分とする膜である、ことを特徴とする構成１２から１５に記載の転写用マスク。
（構成１７）
前記遮光膜は、クロムを主成分とする膜であり、前記補助遮光膜は、遷移金属とケイ素を主成分とする膜であることを特徴とする構成１２から１５に記載の転写用マスク。
（構成１８）
前記遮光膜は、タンタルを主成分とする膜であり、前記補助遮光膜は、クロムを主成分とする膜である、ことを特徴とする構成１２から１５に記載の転写用マスク。
（構成１９）
前記遮光膜と前記補助遮光膜の間に、これらの膜をエッチングする際に用いられるエッチング媒質に対してエッチング選択性を有するエッチングマスク膜を設けることを特徴とする構成１２から１４に記載の転写用マスク。
（構成２０）
前記遮光膜、前記補助遮光膜ともに、遷移金属とケイ素を主成分とする膜であり、さらにクロムを主成分とするエッチングマスク膜を有することを特徴とする構成１９に記載の転写用マスク。
（構成２１）
前記遮光膜、前記補助遮光膜ともに、クロムを主成分とする膜であり、さらに遷移金属とケイ素を主成分とするエッチングマスク膜を有することを特徴とする構成１９に記載の転写用マスク。
（構成２２）
構成１３から構成２１のいずれかに記載の転写用マスクを２枚セットとした転写用マスクセットであって、
前記２枚の転写用マスクは、ダブル露光技術による転写露光に用いられるものであり、前記２枚の転写用マスクに形成されている各転写パターンは、転写対象物に転写露光する１つの転写パターンを２つの疎な転写パターンに分割したものである
ことを特徴とする転写用マスクセット。
【発明の効果】
【０００６】
本発明によれば、転写パターンを形成するためのものであり、ダブル露光技術による２回の露光ではウェハ上のレジスト膜の感光を転写パターンに影響が生じないように抑制できるだけの遮光性能（ＯＤ２．５以上）を有する遮光膜と、遮光帯を形成するためのものであり、遮光膜と組み合わせることで、８回露光してもウェハ上のレジスト膜の感光を転写パターンに影響が生じないように抑制できるだけの遮光性能を発揮する補助遮光膜（ＯＤ０．５以上）とを備えるマスクブランクとすることにより、このマスクブランクからダブル露光用の転写用マスクセットを作製して、ウェハ上のレジスト膜に転写パターンを転写しても、８回露光される部分でレジスト膜が感光されることを防止できる。
また、転写パターンを形成するための遮光膜と遮光帯形成するための補助遮光膜の２層構造とし、さらに転写パターンを形成する遮光膜を２回露光でレジスト膜の感光を転写パターンに影響が生じないように抑制できるだけの遮光性能とすることにより、単純に遮光膜の膜厚を厚くしてダブル露光技術に対応する場合と比較し、転写パターン領域の遮光膜の膜厚を薄くできる。これにより、転写パターン領域の遮光膜パターンの精度を向上できる。
また、転写パターン領域の遮光膜の膜厚を厚くする必要がないので、レジストも厚くする必要がなく、レジストパターンの倒れや欠落の問題も生じにくくなる。
また、転写パターン領域の遮光膜の膜厚を厚くする必要がないので、遮光膜の膜厚が厚くなるに従い、電磁界（ＥＭＦ）効果に起因するバイアスは大きくなり、膜厚が厚くなるに従って複雑なシミュレーションが必要となり、多大な負荷がかかるという問題を回避できる。
本発明によれば、ダブル露光技術で使用する転写用マスクとするマスクブランクには、重ね露光部分のウェハ上のレジスト膜を８回分露光しても転写パターンに影響が生じない程度の感光に抑えることができる光学濃度が遮光膜の最低限転写パターン領域外周のエリアで得られること、と同時に、転写パターン領域の遮光膜の膜厚を厚くすることなく対応できること、を実現できる。
【図面の簡単な説明】
【０００７】
【図１】図１は、本発明のマスクブランクの第１実施形態を示す模式的断面である。
【図２】図２は、本発明のマスクブランクの第２実施形態を示す模式的断面である。
【図３】図３は、本発明のマスクブランクの第３実施形態を示す模式的断面である。
【図４】図４は、薄膜中のＭｏ／Ｍｏ＋Ｓｉ比率および窒素含有量と単位膜厚当たりの光学濃度との関係を示す図である。
【図５】図５は、本発明の実施例１に係る転写用マスクの製造工程を説明するための模式的断面である。
【図６】図６は、本発明の実施例３に係る転写用マスクの製造工程を説明するための模式的断面である。
【０００８】
以下、本発明を詳細に説明する。
本発明のマスクブランクは、
ＡｒＦ露光光が適用されるバイナリ型の転写用マスクを作製するために用いられるマスクブランクであって、
透光性基板上に、基板側から、転写パターンを形成するための遮光膜と、該遮光膜との積層構造で遮光帯を形成するための補助遮光膜とを順に備え、
前記遮光膜の光学濃度が２．５以上３．１以下であり、かつ、前記補助遮光膜の光学濃度が０．５以上である、ことを特徴とする。
【０００９】
本発明において、遮光膜１０は、ＡｒＦ露光光が適用されるリソグラフィであって、ＤＲＡＭハーフピッチ（ｈｐ）３２ｎｍ以降の世代およびダブル露光技術に適した膜厚及び光学濃度を併せ持つ膜である。
従来のシングル露光技術で使用されているものと同程度の特性の材料で形成されたウェハ上のレジスト膜に対し、ダブル露光技術を用い、２枚の転写用マスクで転写パターンを転写しようとする場合、以下のことを考慮する必要がある。
【００１０】
従来の１枚の転写用マスクを用いるシングル露光技術で、ウェハ上のレジスト膜にほとんど間隔を開けずに転写パターンを連続転写する場合、レジスト膜には、（１）転写パターンを転写するときの転写露光で、転写用マスクの転写パターンの黒部分（遮光膜が残されている遮光部分）をわずかに透過する露光光によって１回露光され（以下、「転写パターン露光」という）、さらに、（２）レジスト膜の隣接する領域に転写パターンを転写するときの転写露光で、転写用マスクの遮光帯をわずかに透過する露光光（漏れ光）によって最大３回露光される（以下、「漏れ光露光」という）領域ができてしまう。従来のバイナリ型の転写用マスクは、転写パターンの黒部分も遮光帯部分も同じ光学濃度の遮光膜で形成されているので、最も重なる部分は漏れ光露光（または転写パターン露光）４回分と同等の露光を受けることになる。従来は、漏れ光露光でレジスト膜が最大４回露光されても、露光転写される転写パターンに影響が生じない光学濃度となるよう、遮光膜の材料や膜厚を選定する。
【００１１】
一方、２枚の転写用マスクを用いるダブル露光技術で、ウェハ上のレジスト膜にほとんど間隔を開けずに転写パターンを連続転写する場合、レジスト膜には、転写パターン露光で２回、漏れ光露光で最大６回露光される。そして、従来と同様に転写パターンの黒部分も遮光帯部分も同じ遮光膜で形成する場合、レジスト膜が漏れ光露光で最大８回露光されても、露光転写される転写パターンに影響が生じないような光学濃度となるように遮光膜の材料や膜厚を選定する必要がある。このため、ダブル露光技術適用の転写用マスクでは、シングル露光技術適用の転写用マスクよりも遮光膜の膜厚を厚くする必要があるという問題があった。
【００１２】
本発明では、遮光膜を転写パターンの黒部分を形成するために必要な光学濃度とし、ダブル露光技術適用の転写用マスクの遮光帯を形成するには、遮光膜だけでは不足する光学濃度を、補助遮光膜を積層させて補う構成としている。これにより、転写パターンを形成する部分の遮光膜の膜厚を従来と同等としながら、転写パターン露光２回のほかに、漏れ光露光が最大６回露光されてもレジスト膜の露光転写される転写パターンに影響を受けない光学濃度を有する遮光帯を形成することができる。
【００１３】
転写パターンの露光転写をウェハ上のレジスト膜に行う場合、転写パターンの黒部分を形成する遮光膜には光学濃度２．５以上が必要である。
従来のシングル露光適用の転写用マスクの場合、４回分の漏れ光露光に相当する露光がウェハ上のレジスト膜にされても転写パターンに影響が生じないようにするには、遮光帯には最低でも光学濃度２．５が確保されている必要がある。すわなち、遮光膜は、最低でも光学濃度２．５となるようにする必要がある。
さらに、これと同程度の感度特性を有するレジスト膜に対し、転写パターンを形成するための遮光膜の光学濃度を従来のシングル露光技術適用の転写用マスクの遮光膜と同じく２．５とし、ダブル露光技術を用いて転写露光する場合、転写パターン露光２回分と漏れ光露光６回分の積算露光量が、前記のシングル露光技術を適用して光学濃度２．５の遮光膜で転写露光したときの漏れ光露光４回分の積算露光量以下となるように、遮光帯の光学濃度を選定する必要がある。この条件を満たす遮光帯の光学濃度は、３．０以上である。
よって、補助遮光膜には０．５以上の光学濃度が必要となる。
【００１４】
なお、ウェハ上のレジスト膜の感光特性によって、転写パターンの黒部分を形成する遮光膜に必要とされる光学濃度は異なる。感度の高めのレジスト膜に対して転写露光する場合には、遮光膜の光学濃度は２．６以上が好ましく、より感度の高いレジスト膜に対しては、遮光膜の光学濃度は２．８以上が望ましい。また、遮光膜の光学濃度が２．６の場合において、補助遮光膜に必要な光学濃度は０．５以上であり、遮光膜の光学濃度が２．８の場合において、補助遮光膜に必要な光学濃度も０．５以上である。一方、バイナリ型の転写用マスクの転写パターンが形成される遮光膜については、光学濃度がより高いことが理想的である。しかし、遮光膜の光学濃度を材料の選定で高めるのには限界があり、光学濃度を高くしていくに従って必然的に膜厚が厚くなっていく。転写パターンを形成する遮光膜の膜厚が厚くなるに従い、遮光膜をドライエッチングして転写パターンを転写するときのレジストパターンの膜厚が厚くなっていき、レジストパターンの倒れや欠落が生じやすくなり、電磁界（ＥＭＦ）効果に起因するバイアスに係る負荷が大きくなっていく。これらの関係から考慮すると、転写パターンを形成する遮光膜は、光学濃度３．１以下とすることが好ましく、光学濃度３．０以下がより好ましい。なお、光学濃度３．１の遮光膜の場合、補助遮光膜に必要な光学濃度は０．５以上である。
【００１５】
補助遮光膜の光学濃度は、ウェハ上のレジスト膜の感光特性や露光装置の露光条件等を総合的に考慮して選定する必要がある。これらの条件を変更したときの影響を小さくするためには、光学濃度は０．７以上が好ましく、１．０以上がさらに好ましい。
本発明では、遮光膜と、補助遮光膜は、別の膜として構成しているため、ダブル露光において、遮光帯を形成すべき領域にさらに高い光学濃度（３．３以上、更には３．５以上）が必要となった場合においても、転写パターン領域における遮光膜パターンの厚さに影響を与えることなく、補助遮光膜を厚くすることで、容易に対応できる。
一方、後述のように、補助遮光膜は、遮光膜に転写パターンを転写するときのエッチングマスクとしても機能する。この場合、レジストパターンをマスクに補助遮光膜をドライエッチングすることになるため、レジストパターンの膜厚をより薄くするには、補助遮光膜の膜厚が厚くなることは好ましくない。これらのことを考慮すると、補助遮光膜の光学濃度は、１．５以下が好ましく、１．２以下がさらに好ましい。
【００１６】
本発明のマスクブランクは、ダブル露光技術が適用される転写用マスクを作製するための用途に適する。
【００１７】
本発明において、前記遮光膜は、遮光層と表面反射防止層の積層構造とすることができる。
図１は、本発明の第１の実施形態に係るマスクブランクの一例を示す。
第１の実施形態は、図１に示すように、透光性基板１上に、遮光層１１と表面反射防止層１２の積層構造からなる遮光膜１０と、遮光膜１０上に形成された補助遮光膜２０と、レジスト膜１００を有する。
【００１８】
本発明において、前記遮光膜は、前記基板と前記遮光層との間に裏面反射防止層を備える構造とすることができる。
図２は、本発明の第２の実施形態に係るマスクブランクの一例を示す。
第２の実施形態は、図２に示すように、透光性基板１上に、裏面反射防止層１３と遮光層１１と表面反射防止層１２の積層構造からなる遮光膜１０と、遮光膜１０上に形成された補助遮光膜２０と、レジスト膜１００を有する。
【００１９】
本発明において、前記補助遮光膜は、前記遮光膜をエッチングする際に用いられるエッ
チング媒質に対してエッチング選択性を有することが好ましい。
図１、図２に示す実施形態のように、遮光膜と接して補助遮光膜が形成される態様において、転写パターン領域に遮光膜のみで転写パターンが形成され、転写パターン領域の外周領域に、遮光膜と補助遮光膜の積層構造を有する遮光帯が形成された転写用マスクを作製可能とするためである。また、補助遮光膜をエッチングマスクとして、遮光膜をエッチングする構成とすることで、レジスト膜の薄膜化を図り、転写パターンを高精度に加工するためである。
【００２０】
本発明において、前記遮光膜は、遷移金属とケイ素を主成分とする膜であり、前記補助遮光膜は、クロムを主成分とする膜である、構成とすることができる。
フッ素系ガスのエッチングガスによるドライエッチングに対し、遷移金属とケイ素を主成分とする膜はエッチングレートが高く、クロムを主成分とする膜はエッチングレートが大幅に低く、高いエッチング選択性を有している。また、塩素と酸素の混合ガスによるドライエッチングに対し、クロムを主成分とする膜はエッチングレートが高く、遷移金属とケイ素を主成分とする膜はエッチングレートが大幅に低く、高いエッチング選択性を有している。よって、補助遮光膜は、遮光膜をドライエッチングする際のエッチングマスクとして十分に機能する。また、クロムを主成分とする膜は、レジストの濡れ性が良好であるという利点もある。
【００２１】
本発明において、前記遮光膜は、クロムを主成分とする膜であり、前記補助遮光膜は、遷移金属とケイ素を主成分とする膜である、構成とすることができる。
前記と同様の理由から、補助遮光膜は、遮光膜をドライエッチングする際のエッチングマスクとして十分に機能する。また、クロムを主成分とする膜は、透光性基板に対して高いエッチング選択性を有しているため、遮光膜をドライエッチングするときに基板を掘り込んでしまう恐れが非常に小さいという利点もある。
【００２２】
本発明において、前記遮光膜は、タンタルを主成分とする膜であり、前記補助遮光膜は、クロムを主成分とする膜である、構成とすることができる。
フッ素系ガスのエッチングガスによるドライエッチングに対し、タンタルを主成分とする膜はエッチングレートが高く、クロムを主成分とする膜はエッチングレートが大幅に低く、高いエッチング選択性を有している。また、塩素と酸素の混合ガスによるドライエッチングに対し、クロムを主成分とする膜はエッチングレートが高く、タンタルを主成分とする膜はエッチングレートが大幅に低く、高いエッチング選択性を有している。よって、補助遮光膜は、遮光膜をドライエッチングする際のエッチングマスクとして十分に機能する。また、クロムを主成分とする膜は、レジストの濡れ性が良好であるという利点もある。
【００２３】
本発明において、前記遮光膜と前記補助遮光膜の間に、これらの膜をエッチングする際に用いられるエッチング媒質に対してエッチング選択性を有するエッチングマスク膜を設ける構造とすることができる。
図３は、本発明の第３の実施形態に係るマスクブランクの一例を示す。
第３の実施形態は、図３に示すように、透光性基板１上に、遮光層１１と表面反射防止層１２の積層構造からなる遮光膜１０と、遮光膜１０上に形成されたエッチングマスク膜２１と、その上に形成された補助遮光膜２２と、レジスト膜１００を有する。
【００２４】
上記図３の第３の実施形態のように、遮光膜１０と補助遮光膜２２の間にエッチングマスク膜２１を設ける構成とすることにより、光学濃度の下限の制約のある補助遮光膜２０をエッチングマスクとして用いる場合（例えば図１、図２）に比べて、エッチングマスクを薄膜化することができるため、遮光膜１０に、より高い精度で転写パターンを形成できる。
なお、補助遮光膜２２に、遮光膜１０をエッチングするときのエッチングガスでエッチングされる材料を選定することができる。補助遮光膜２２に遮光膜１０で適用したものと同じ材料を適用することができる。
【００２５】
本発明において、前記遮光膜、前記補助遮光膜ともに、遷移金属とケイ素を主成分とする膜であり、さらにクロムを主成分とするエッチングマスク膜を有する、構成とすることができる。
【００２６】
本発明において、前記遮光膜、前記補助遮光膜ともに、クロムを主成分とする膜であり、さらに遷移金属とケイ素を主成分とするエッチングマスク膜を有する、構成とすることができる。
【００２７】
本発明において、遷移金属とケイ素を主成分とする膜としては、遷移金属とケイ素に窒素、酸素、炭素、水素、不活性ガス（ヘリウム，アルゴン，キセノン等）、ホウ素等を含む化合物、などが挙げられる。ここで、遷移金属（Ｍ）としては、モリブデン（Ｍｏ）、タンタル（Ｔａ）、クロム（Ｃｒ）、タングステン（Ｗ）、チタン（Ｔｉ）、ジルコニウム（Ｚｒ）、バナジウム（Ｖ）、ニオブ（Ｎｂ）、ニッケル（Ｎｉ）、パラジウム（Ｐｂ）の何れか一つ又は合金、などが挙げられる。
本発明において、クロムを主成分とする膜としては、クロム単体や、クロムに酸素、窒素、炭素、水素、ホウ素からなる元素を少なくとも１種を含むもの（Ｃｒを含む材料）、などの材料が挙げられる。
本発明において、タンタルを主成分とする膜としては、タンタル単体や、タンタルに酸素、窒素、炭素、水素、ホウ素からなる元素を少なくとも１種を含むもの（タンタルを含む材料）、などの材料が挙げられる。
本発明において、前記遮光膜、前記補助遮光膜、前記エッチングマスク膜は、いずれも、単層、複数層構造とすることができる。複数層構造では、異なる組成で段階的に形成した複数層構造や、連続的に組成が変化した膜構造とすることができる。
【００２８】
本発明において、遮光膜１０における遮光層１１は、遮光性が非常に高い材料が好ましく、クロムに比べ遮光性が高い材料で構成することが好ましい。
遮光層１１は、クロム系に比べ、光学濃度の高い、遷移金属とケイ素を含む材料、Ｔａ系材料を用いることが好ましい。また、これらの材料について光学濃度を更に高めるべく開発された材料を用いることが好ましい。
遮光層１１は、遮光性を極限まで高めた材料（高ＭｏＳｉ系）が好ましい。遮光層１１は、Ｔａ系材料（ＴａＮ，ＴａＢ，ＴａＣ，ＴａＢＣ，ＴａＢＮ，ＴａＣＮ，ＴａＢＣＮ等）を用いることもできる。特に、遮光層１１の材料としてＴａ系窒化物を用いる場合、遮光膜１０を単層（表面反射防止層１２のない構成）としても、表面反射率や裏面反射率をある程度は抑制することが可能である。これにより、表面反射率や裏面反射率の上限が緩い場合においては、遮光膜１０を大幅に薄膜化することができる。
【００２９】
本発明において、遮光膜１０における表面反射防止層１２は、遷移金属とケイ素に、さらに酸素および窒素から選ばれる少なくとも１つ以上の元素を含む材料を主成分とすることが好ましい。
表面反射防止層１２は、遮光層との積層構造で所定値以上の表面反射率が得られるのであれば、基本的にいずれの材料でも適用可能ではあるが、遮光層１１と同じターゲットで成膜できる材料を用いることが好ましい。遮光層１１に遷移金属とケイ素を主成分とする材料を適用した場合には、表面反射防止層１２には、遷移金属（Ｍ）とケイ素（Ｓｉ）を主成分とする材料（ＭＳｉＯ，ＭＳｉＮ，ＭＳｉＯＮ，ＭＳｉＯＣ，ＭＳｉＣＮ，ＭＳｉＯＣＮ等）が好ましい。これらのうちでも、耐薬品性、耐熱性の観点からはＭＳｉＯ、ＭＳｉＯＮが好ましく、ブランクス欠陥品質の観点からＭＳｉＯＮが好ましい。また、遮光層１１にＴａ系材料を適用した場合には、表面反射防止層１２には、Ｔａを主成分とする材料（ＴａＯ，ＴａＯＮ，ＴａＢＯ，ＴａＢＯＮ，ＴａＣＯ，ＴａＣＯＮ，ＴａＢＣＯ，ＴａＢＣＯＮ等）が好ましい。
【００３０】
遮光膜１０の全体での光学濃度は、ほとんど遮光層１１が寄与するものである。表面反射防止層１２は、露光装置の縮小光学系のレンズで反射される一部の露光光を遮光膜１０でさらに反射してしまうことを抑制するために設けているものであり、露光光がある程度透過するように調整されている。これにより、遮光膜１０の表面での全反射を抑制し、干渉効果を利用する等して露光光を減衰させることができている。表面反射防止層１２は、この所定の透過率が得られるように設計されていることから、遮光膜１０全体への光学濃度の寄与度は小さい。裏面反射防止層１３を備える遮光膜１０の場合においても、同様の理由から、遮光膜１０全体への光学濃度の寄与度は小さい。以上のことから、遮光膜１０の光学濃度の調整は、基本的に遮光層１１で行う。すなわち、遮光層１１で光学濃度２．５以上を確保できると望ましく、２．８以上を確保できるとより望ましい。
【００３１】
遮光膜１０のＡｒＦ露光光に対する表面反射率としては、３０％以下を確保する必要性が高く、２５％以下であると好ましく、遮光膜１全体の膜厚が許容範囲内であれば２０％以下が確保できると最も好ましい。
また、表面反射率を所定値以下に抑制するためには、表面反射防止層１２の膜厚は５ｎｍよりも大きいことが望ましい。また、より低反射率とするには、膜厚を７ｎｍ以上とすることが望ましい。さらに、生産安定性の観点や、転写用マスクを作製した後のマスク洗浄の繰り返しによる表面反射防止層１２の膜減りを考慮すると、表面反射防止層１２の膜厚は１０ｎｍ以上あると好ましい。遮光膜１０全体での薄膜化を考慮すると、遮光膜の光学濃度への寄与度の低い表面反射防止層１２の膜厚は、２０ｎｍ以下であることが望ましく、１５ｎｍ以下であるとより望ましい。さらに、電磁界（ＥＭＦ）効果に係るシミュレーション負荷をより軽減させるためには、１２ｎｍ以下であることが望まれる。
【００３２】
遮光膜１０のＡｒＦ露光光に対する裏面反射率としては、４０％以下を確保する必要性が高く、３５％以下であると好ましく、遮光膜１全体の膜厚が許容範囲内であれば３０％以下が確保できると最も好ましい。
裏面反射防止層１３を備える３層積層構造の遮光膜１０の場合、裏面反射率を所定値以下に抑制するためには、裏面反射防止層１３の膜厚は５ｎｍよりも大きいことが望ましい。また、より低反射率とするには、膜厚を７ｎｍ以上とすることが望ましい。遮光膜１０全体での薄膜化を考慮すると、遮光膜の光学濃度への寄与度の低い裏面反射防止層１３の膜厚は、１５ｎｍ以下であることが望ましく、１２ｎｍ以下であるとより望ましい。さらに、電磁界（ＥＭＦ）効果に係るシミュレーション負荷をより軽減させるためには、１０ｎｍ以下であることが望まれる。
【００３３】
上述したように、遮光膜１０における遮光層１１は、遮光性が非常に高い材料が好ましく、クロムに比べ遮光性が高い材料で構成することが好ましい。
遷移金属とケイ素を含有する材料は、クロムに比べて遮光性が高い。図４に、遮光膜１０中に遷移金属のモリブデンとケイ素と窒素を含有する薄膜において、膜中の窒素含有量が０原子％，１０原子％，２０原子％，３０原子％，３５原子％，４０原子％のそれぞれの場合について、膜中のモリブデンの含有量をモリブデンとケイ素の合計含有量で除した比率（すなわち、遮光膜中のモリブデンとケイ素の合計含有量を１００としたときのモリブデンの含有量の比率を原子％で表したもの。以下、（Ｍｏ／Ｍｏ＋Ｓｉ）比率という。）と、単位膜厚当たりの光学濃度（ΔＯＤ［／ｎｍ＠１９３．４ｎｍ］）との関係を示す。遮光膜１０の窒素含有量が増加するに従い、単位膜厚当たりの光学濃度は低下していく。一方、（Ｍｏ／Ｍｏ＋Ｓｉ）比率については、所定比率までは増加するに従い、単位膜厚当たりの光学濃度も増加する関係になるが、４０原子％以下で、いずれの窒素含有量の場合も頭打ちの傾向を示している。モリブデンとケイ素を含有する材料は、モリブデンの含有量が高いと、耐薬性や耐洗浄性（特に、アルカリ洗浄や温水洗浄）が低下するという問題がある。これらのことを考慮すると、転写用マスクとして使用する際の必要最低限の耐薬性、耐洗浄性を確保できるモリブデンの含有量である４０原子％を上限とすることが好ましい。
【００３４】
遮光膜１０に転写パターンを転写するためのレジスト膜の薄膜化や、電磁界（ＥＭＦ）効果に起因するシミュレーション負荷の軽減を考慮すると、遮光膜１０の膜厚は、少なくとも６５ｎｍ未満とすべきであり、６０ｎｍ以下とすることが望ましい。また、前述の通り、遮光膜１０は、遮光層１１と表面反射防止膜１２の２層積層構造、あるいはさらに遮光層１１と透光性基板１との間に裏面反射防止層１３を備える３層積層構造とすることが通常である。これらの条件を考慮すると、遮光層１１の単位膜厚当たりの光学濃度は、ΔＯＤ＝０．０５［／ｎｍ＠１９３．４ｎｍ］以上であることが少なくとも望まれる。この場合、遮光層１１の窒素含有量を４０原子％以下とする必要がある。また、窒素含有量が４０原子％の場合、（Ｍｏ／Ｍｏ＋Ｓｉ）比率は、１５原子％以上２８原子％以下とする必要がある。
【００３５】
遮光膜１０の薄膜化を考慮すると、ΔＯＤ＝０．０６［／ｎｍ＠１９３．４ｎｍ］以上であることが望ましい。この場合、遮光層１１の窒素含有量を３３原子％以下とする必要がある。窒素含有量が３３原子％の場合、（Ｍｏ／Ｍｏ＋Ｓｉ）比率は、２０原子％以上３０原子％以下とする必要があり、窒素含有量が３０原子％の場合、（Ｍｏ／Ｍｏ＋Ｓｉ）比率は、１５原子％以上３３原子％以下とする必要がある。さらに、ＥＭＦ効果に係るシミュレーション負荷のさらなる軽減を考慮すると、遮光層は、ΔＯＤ＝０．０７［／ｎｍ＠１９３．４ｎｍ］以上であることがより望ましい。この場合、遮光層１１の窒素含有量を２３原子％以下とする必要がある。窒素含有量が２３原子％の場合、（Ｍｏ／Ｍｏ＋Ｓｉ）比率は、２０原子％以上３０原子％以下とする必要があり、窒素含有量が２０原子％の場合、（Ｍｏ／Ｍｏ＋Ｓｉ）比率は、１７原子％以上３３原子％以下とする必要がある。遮光層１１の窒素含有量が１０原子％以上であると、裏面反射防止層１３を備えない構成（遮光層１１と表面反射防止層１２の２層積層構造）であっても裏面反射率を露光転写に影響のない範囲に抑制することが可能である。種々の露光条件に対応することを考慮すると、裏面反射率を３０％以下に抑制することが求められる。裏面反射防止層１３を備えない構成でこれを達成するには、遮光層１１の窒素含有量を２０原子％以上とすることが望ましい。遮光層１１の窒素含有量が１０原子％未満の方が光学濃度は高いが、裏面反射防止層１３を設けて裏面反射率を低減させる必要が生じる。
【００３６】
なお、図４では、遷移金属にモリブデンを適用した場合について傾向を示したが、他の遷移金属を適用した場合についても概ね同様の傾向を示す。また、酸素は、層中の含有量に対する消衰係数の低下度合が窒素に比べて大きく、酸素の含有に率に比例して遮光層１１に必要な膜厚がより厚くなってしまう。窒素だけでも露光光に対する裏面反射率を低減させることは可能であることから、下層の酸素の含有量は、１０原子％未満であることが好ましく、さらに好ましくは、酸素を実質的に含有しない（コンタミ等によって含有されることを許容する程度）ことが好ましい。
【００３７】
なお、遷移金属とケイ素を含む遮光層は、上記の特性、作用効果を損なわない範囲（１０％未満）で、他の元素（炭素、不活性ガス（ヘリウム、水素、アルゴン、キセノン等）等）を含んでも良い。
【００３８】
本発明において、ＭｏＳｉで実質的に構成される遮光層、ＭｏＳｉＣＨで実質的に構成される遮光層等は、スパッタ室内のガス圧、加熱処理によって引張応力と圧縮応力を自在に制御可能である。例えば、ＭｏＳｉ遮光層、ＭｏＳｉＣＨ遮光層等の膜応力を引張応力となるよう制御することによって、反射防止層（例えばＭｏＳｉＯＮ）の圧縮応力と調和が取れる。つまり、遮光膜を構成する各層の応力を相殺でき、遮光膜の膜応力を極力低減できる（実質的にゼロにできる）。
【００３９】
本発明において、表面反射防止層にＭｏＳｉＯＮ、ＭｏＳｉＯ、ＭｏＳｉＮ、ＭｏＳｉＯＣ、ＭｏＳｉＯＣＮを適用する場合、Ｍｏを多くすると耐洗浄性、特にアルカリ（アンモニア水等）や温水に対する耐性が小さくなる。この観点からは、反射防止層であるＭｏＳｉＯＮ、ＭｏＳｉＯ、ＭｏＳｉＮ、ＭｏＳｉＯＣ、ＭｏＳｉＯＣＮ等では、Ｍｏ極力減らすことが好ましい。
また、応力制御を目的として高温で加熱処理（アニール）する際、Ｍｏの含有量が高いと膜の表面が白く曇る（白濁する）現象が生じることがわかった。これは、ＭｏＯが表面に析出するためであると考えられる。このような現象を避ける観点からは、反射防止層であるＭｏＳｉＯＮ、ＭｏＳｉＯ、ＭｏＳｉＮ、ＭｏＳｉＯＣ、ＭｏＳｉＯＣＮ等では、反射防止層中のＭｏの含有量は１０ａｔ％未満であることが好ましい。しかし、Ｍｏの含有量が少なすぎる場合、ＤＣスパッタリングの際の異常放電が顕著になり、欠陥発生頻度が高まる。よって、Ｍｏは正常にスパッタできる範囲で含有していることが望ましい。他の成膜技術によってはＭｏを含有せずに成膜可能な場合がある。
【００４０】
本発明においては、例えば図１に示すように、前記遮光膜１０は、２層で構成され、
タンタルの窒化物からなる遮光層１１と、
該遮光層１１の上に接して形成され、タンタルの酸化物からなる表面反射防止層１２と、
からなる態様が含まれる。
遮光層１１のタンタルを窒化させることによって、転写マスク作製後の遮光膜の転写パターン側壁の酸化防止が図れる。反面、高い遮光性能を確保するためには、できる限り窒素の含有量を低くすることが望まれる。これらの点を考慮すると、遮光層中の窒素含有量は、１原子％以上２０原子％以下が好ましく、５原子％以上１０原子％以下であるとより好ましい。
酸素を５０原子％以上含有するタンタルの酸化物からなる反射防止層は、反射防止効果に優れるので好ましい。
上記のような構成によって、遮光性膜の表面側の反射防止が図られる。また、裏面反射防止層を省略した構造であっても、一定の裏面反射防止効果（例えば裏面の反射率が４０％以下）が得られる。さらに、このように、裏面反射防止層を省略した構造によって、転写パターン領域における遮光膜パターンの厚さに関しより薄膜化を図ることは、転写パターン領域における遮光膜パターンの精度向上等に有効である。
【００４１】
本発明において、遮光膜１０が遷移金属とケイ素を主成分とする材料やＴａ系の材料からなる場合、補助遮光膜２０は、クロム系材料で形成されている態様が含まれる。
遮光膜１０が遷移金属とケイ素を含む材料やＴａ系の材料からなる場合にあっては、これらの材料は、フッ素系ガスでドライエッチング可能な材料がほとんどである。このため、補助遮光膜２０にはフッ素系ガスに対して耐性を有する材料を用いることが好ましい。クロム系の材料は、フッ素系ガスに対する耐性が高く、基本的に塩素と酸素の混合ガスでドライエッチング可能な材料であるため、補助遮光膜の上層のレジスト膜に形成された転写パターンを補助遮光膜に転写するドライエッチングを行う際、下層の遮光膜をエッチングストッパとして機能させることができる。また、補助遮光膜をエッチングマスクとして、下層の遮光膜をドライエッチングして転写パターンを転写することができ、遮光膜に高い精度で転写パターンを形成することが可能となる。
本発明において、補助遮光膜２０としては、例えば、クロム単体や、クロムに酸素、窒素、炭素、水素からなる元素を少なくとも１種を含むもの（Ｃｒを含む材料）、などの材料を用いることができる。なかでも、窒化クロム、酸化クロム、窒化酸化クロム、酸化炭化窒化クロムのいずれかを主成分とする材料で形成されている態様が好ましい。前記補助遮光膜の膜構造としては、上記膜材料からなる単層、複数層構造とすることができる。複数層構造では、異なる組成で段階的に形成した複数層構造や、連続的に組成が変化した膜構造とすることができる。
さらに、補助遮光膜２０は、膜中のクロムの含有量が４５原子％以下である態様が含まれる。膜中のクロムの含有量が４５原子％以下とすることにより、補助遮光膜のエッチングレートを高めてレジスト膜厚の低減を図ることができる。
【００４２】
本発明において、例えば、図３等に示すように、遮光膜１０をＭｏＳｉ系材料で構成する場合にあっては、エッチングマスク膜２１はクロム系材料で構成し、補助遮光膜２０はＭｏＳｉ系材料で構成する態様が含まれる。
この態様において、前記エッチングマスク膜２１は、クロムに、窒素、酸素のうち少なくともいずれかの成分を含み、膜中のクロムの含有量が４５原子％以下である態様が含まれる。これにより、エッチングマスク膜２１のエッチングレートを高めることができる。
【００４３】
本発明において、前記エッチングマスク膜２１は、膜厚が、５ｎｍから２０ｎｍであることが好ましい。このような構成によれば、エッチングマスク膜のＣＤ（Critical Dimension）に対する被エッチング層のＣＤのシフト量（エッチングマスク膜のパターン寸法に対する被エッチング層のパターン寸法の寸法変化量）が、５ｎｍ未満である転写用マスクを得ることが可能となる。
【００４４】
本発明者らは、透光性基板上に、フッ素系ガスでドライエッチング可能な材料（遷移金属とケイ素を主成分とする材料やＴａ系材料）からなる系遮光膜、Ｃｒ系エッチングマスク膜、レジスト膜（膜厚１００ｎｍ以下）をこの順で（互いに接して）備えるマスクブランクを用いて加工を行う際に、
（１）エッチングマスク膜の膜厚を単に薄くする（例えば２０ｎｍ以下にする）だけではレジスト膜の膜厚を低減できない場合があること、
（２）レジスト膜の膜厚を低減する観点からは、Ｃｒ系エッチングマスク膜は、Ｃｒ成分がリッチな材料では塩素系（Ｃｌ２＋Ｏ２）ドライエッチングのエッチングレートが遅いので好ましくなく、従ってこの観点からはＣｒ系エッチングマスク膜は、Ｃｒ成分が少なく、高窒化、高酸化されたＣｒ系材料が好ましいこと、
（３）遮光膜パターンのＬＥＲ（Line Edge Roughness）を低減する観点からは、Ｃｒ系エッチングマスク膜は、Ｃｒ成分がリッチな材料の方がフッ素系ドライエッチングに対する耐性が高いので好ましく、従ってこの観点からはＣｒ系エッチングマスク膜は、Ｃｒ成分が多いＣｒ系材料が好ましいこと、
（４）上記（２）と（３）はトレードオフの関係にあり、それを考慮すると、Ｃｒ系エッチングマスク膜は、膜中のクロムの含有量が４５原子％以下である必要があり、４０原子％以下が好ましいこと、更にＣｒ系エッチングマスク膜中のクロムの含有量は３５原子％以下であることが好ましいこと、また、Ｃｒ系エッチングマスク膜中のクロムの含有量の下限は２０原子％以上が好ましく、さらに好ましくは３０原子％以上が好ましいこと、特に、エッチングマスク膜が酸化クロム膜の場合は３３原子％以上が好ましいこと、
（５）上記（２）及び（４）に関連し（即ちＣｒ系エッチングマスク膜のエッチング時間の短縮に関連し）、レジスト膜の膜厚を低減する観点からは、Ｃｒ系エッチングマスク膜の膜厚は２０ｎｍ以下であることが好ましいこと、
（６）上記（３）及び（４）に関連し（即ちＣｒ系エッチングマスク膜のエッチング耐性に関連し）、下層の遮光膜にマスクパターンを転写するエッチングプロセスが完了するまで、エッチングマスクがマスクパターンを維持できなければならないため、Ｃｒ系エッチングマスク膜の膜厚は５ｎｍ以上であることが好ましいこと、
を見い出した。
【００４５】
Ｃｒ系材料は、酸化を進行させるほど塩素系ガスに対するエッチングレートが向上する。また、酸化させたときほどではないが、窒化を進行させても塩素系ガスに対するエッチングレートが向上する。よって、ただ単にエッチングマスク膜のクロム含有量を３５原子％以下にするだけでなく、高酸化、高窒化させることが好ましい。
なお、膜の欠陥品質に優れる観点からは、酸化炭化窒化クロム、酸化炭化クロムが好ましい。また、応力の制御性（低応力膜を形成可能）の観点からは、酸化炭化窒化クロム（ＣｒＯＣＮ）が好ましい。
【００４６】
本発明において、前記遮光層は、遷移金属（Ｍ）、ケイ素（Ｓｉ）に加え、炭素（Ｃ）、水素（Ｈ）の少なくとも一方を含む材料を含有することが好ましい。
本発明において、遷移金属（Ｍ）、ケイ素（Ｓｉ）に加え、炭素（Ｃ）、水素（Ｈ）の少なくとも一方を含む遮光膜は、スパッタ成膜時に膜中に、酸化しづらい状態になっている、ケイ素炭化物（Ｓｉ−Ｃ結合）、遷移金属炭化物（Ｍ−Ｃ結合、例えばＭｏ−Ｃ結合）、水素化ケイ素（Ｓｉ−Ｈ結合）、が形成されることにより、耐光性等に優れる。
本発明において、遷移金属（Ｍ）、ケイ素（Ｓｉ）に加え、炭素（Ｃ）、水素（Ｈ）の少なくとも一方を含む遮光層は、化学結合状態として、Ｍ（遷移金属）−Ｓｉ結合、Ｓｉ−Ｓｉ結合、Ｍ−Ｍ結合、Ｍ−Ｃ結合、Ｓｉ−Ｃ結合、Ｓｉ−Ｈ結合を含んでいる。
本発明において、遷移金属（Ｍ）は、モリブデン（Ｍｏ）、タンタル（Ｔａ）、クロム（Ｃｒ）、タングステン（Ｗ）、チタン（Ｔｉ）、ジルコニウム（Ｚｒ）、バナジウム（Ｖ）、ニオブ（Ｎｂ）、ニッケル（Ｎｉ）、パラジウム（Ｐｂ）の何れか一つ又は合金からなる。
【００４７】
本発明においては、炭素を含むターゲット又は炭素を含む雰囲気ガスを用いてスパッタリング成膜することによって、遷移金属、ケイ素、炭素を含み、ケイ素炭化物及び／又は遷移金属炭化物を有してなる薄膜を形成できる。
ここで、炭化水素ガスは、例えば、メタン（ＣＨ４）、エタン（Ｃ２Ｈ６）、プロパン（Ｃ３Ｈ８）、ブタン（Ｃ４Ｈ１０）等である。
炭化水素ガスを用いることにより、膜中に炭素と水素（ケイ素炭化物、遷移金属炭化物、水素化ケイ素）を導入できる。
炭素を含むターゲットを用いることにより、膜中に炭素（ケイ素炭化物、遷移金属炭化物）のみ導入できる。この場合、ＭｏＳｉＣターゲットを用いる態様の他、Ｍｏターゲット及びＳｉターゲットのいずれか一方又は双方にＣを含むターゲットを用いる態様や、ＭｏＳｉターゲット及びＣターゲットを用いる態様、が含まれる。
【００４８】
本発明においては、水素を含む雰囲気ガスを用いてスパッタリング成膜することによって、遷移金属、ケイ素、水素を含み、水素化ケイ素を有してなる薄膜を形成できる。
この方法では、膜中に水素（水素化ケイ素）のみ導入できる。
この方法では、ＭｏＳｉターゲットを用いる態様の他、Ｍｏターゲット及びＳｉターゲットを用いる態様、が含まれる。また、この方法においてさらに膜中に炭素（ケイ素炭化物、遷移金属炭化物）を含ませる場合には、ＭｏＳｉＣターゲットを用いる態様の他、Ｍｏターゲット及びＳｉターゲットのいずれか一方又は双方にＣを含むターゲットを用いる態様や、ＭｏＳｉターゲット及びＣターゲットを用いる態様、が含まれる。
【００４９】
本発明においては、前記薄膜は、前記スパッタリング成膜時の前記雰囲気ガスの圧力及び／又は電力を調整して形成されることが好ましい。
雰囲気ガスの圧力が低い（この場合成膜速度が遅い）と炭化物等（ケイ素炭化物や遷移金属炭化物）が形成されやすいと考えられる。また、電力（パワー）を低くすると炭化物等（ケイ素炭化物や遷移金属炭化物）が形成されやすいと考えられる。
本発明は、このように炭化物等（ケイ素炭化物や遷移金属炭化物）が形成され、上述した本発明の作用効果が得られるように、前記スパッタリング成膜時の前記雰囲気ガスの圧力及び／又は電力を調整する。
また、本発明は、スパッタ成膜時に膜中に安定的なＳｉ−Ｃ結合及び／又は安定的な遷移金属Ｍ−Ｃ結合が形成され、上述した本発明の作用効果が得られるように、前記スパッタリング成膜時の前記雰囲気ガスの圧力及び／又は電力を調整する。
これに対し、雰囲気ガスの圧力が高い（この場合成膜速度が速い）と炭化物等（ケイ素炭化物や遷移金属炭化物）が形成されづらいと考えられる。また、電力（パワー）を低くすると炭化物等（ケイ素炭化物や遷移金属炭化物）が形成されづらいと考えられる。
【００５０】
なお、遮光層１１中の炭素の含有量は、１〜１０原子％が好ましい。遮光膜の炭素の含有量が１原子％以下の場合には、ケイ素炭化物及び／又は遷移金属炭化物が形成されにくく、炭素の含有量が１０原子％より多い場合には遮光膜の薄膜化が困難になる。
水素の含有量は、１〜１０原子％が好ましい。遮光膜の水素の含有量が１原子％以下の場合には、水素化ケイ素が形成されにくく、水素の含有量が１０原子％以上の場合には成膜が困難になる。
【００５１】
本発明においては、レジスト膜１００と補助遮光膜２０などのレジスト膜と接する下層膜との密着性を向上させる密着性向上層を形成してもよい。密着性向上層としては、例えば、補助遮光膜２２などのレジスト膜と接する下層膜の表面にＨＭＤＳ（ヘキサメチルジシラザン）層を蒸散処理によって形成する構成がまず挙げられる。また、その他として、レジスト膜１００にレジストパターンを形成するときに使用する現像液に対しては溶解せず、レジストパターンをマスクに補助遮光膜２０などのレジスト膜と接する下層膜をドライエッチングするときにはともにエッチングされ、さらにレジストパターンを除去するときの除去処理時（溶剤除去、酸素プラズマアッシング等）にはともに除去される特性を有する樹脂層を形成する構成も挙げられる。
【００５２】
本発明において、補助遮光膜２０は、光学濃度０．５以上を確保できる膜厚である必要がある。遮光膜１０との間にエッチングマスク膜２１を設けない構成の場合においては、補助遮光膜２０のみで光学濃度０．５以上は確保する必要がある。この場合、補助遮光膜２０の膜厚は、少なくとも２２ｎｍ以上は最低限必要とされ、好ましくは２５ｎｍ以上、さらには３０ｎｍ以上がより好ましい。一方、この構成の場合、補助遮光膜２０はエッチングマスクの役割も持たせる必要があるため、膜厚が厚すぎると遮光膜１０に転写パターンを転写するときの精度が低下してしまう。この点を考慮すると、補助遮光膜２０の膜厚は、４５ｎｍ以下であることが最低限必要とされ、好ましくは４０ｎｍ以下、さらには３５ｎｍ以下がより好ましい。なお、補助遮光膜２０であるが、露光装置の機構等によって、補助遮光膜２０の露光光に対する表面反射率を、遮光膜１０の露光光に対する表面反射率の程度まで低くする必要性がない場合においては、膜中の金属元素の含有量を増やすことが可能となる。この場合、補助遮光膜２０の膜厚の下限を９ｎｍとすることが可能である。
【００５３】
本発明において、遮光膜１０との間にエッチングマスク膜２１を設ける構成の場合においては、エッチングマスク膜２１の膜厚は、遮光膜１０に転写パターンを精度よく転写できる必要がある。エッチングマスク膜２１を形成する材料に遮光膜１０をドライエッチングするときのエッチング媒質に対してエッチング選択性を有する材料を選定しても、多少はエッチングされてしまう。この点を考慮すると、エッチングマスク膜２１の膜厚は、少なくとも５ｎｍ以上である必要があり、７ｎｍ以上あると好ましい。一方、前述の通り、エッチングマスク膜の膜厚が厚くなるにつれて転写精度が低下していくほかに、転写用マスクを作製する最終段階でエッチングマスク膜を除去するときに遮光膜１０や透光性基板１に与えるダメージも大きくなっていく。これらのことを考慮すると、エッチングマスク膜２１の膜厚は、２０ｎｍ以下である必要があり、１５ｎｍ以下であると好ましい。
【００５４】
本発明の転写用マスクは、上記の各マスクブランクを用いて作製される。
これにより、上記で説明した効果を有する転写用マスクを提供できる。
【００５５】
本発明の転写用マスクは、ＡｒＦ露光光が適用されるバイナリ型の転写用マスクであって、
透光性基板上の転写パターン領域に、遮光膜で形成される転写パターンを有し、
転写パターン領域の外側の領域（漏れ光エリア）に、基板側から、遮光膜と補助遮光膜との積層構造で形成される遮光帯を有し、
前記遮光膜の光学濃度が２．５以上３．１以下であり、かつ、前記補助遮光膜の光学濃度が０．５以上である、
ことを特徴とする。
これにより、上記で説明した効果を有する転写用マスクを提供できる。
【００５６】
本発明の転写用マスクセットは、上記の転写用マスクを２枚セットとした転写用マスクセットであって、
前記２枚の転写用マスクは、ダブル露光技術による露光転写に用いられるものであり、
前記２枚の転写用マスクに形成されている各転写パターンは、転写対象物に転写露光する１つの転写パターンを２つの疎な転写パターンに分割したものである
ことを特徴とする。
これにより、ダブル露光技術に用いるのに適した転写用マスクセットを提供できる。なお、転写対象物に転写露光すべき１つの転写パターンを２つの疎な転写パターンに分割する方法であるが、これは、ダブル露光技術を用いて転写対象物に転写露光したときに、密な転写パターンが転写できるように、密な転写パターンを比較的疎な２つの転写パターンに分割する公知の技術（シミュレーション計算等）を利用するものであり、目的を達成できるのであれば、どのような技術を用いてもよい。
【００５７】
本発明において、クロム系薄膜のドライエッチングには、塩素系ガスと酸素ガスとを含む混合ガスからなるドライエッチングガスを用いることが好ましい。この理由は、クロムと酸素、窒素等の元素とを含む材料からなるクロム系薄膜に対しては、上記のドライエッチングガスを用いてドライエッチングを行うことにより、ドライエッチング速度を高めることができ、ドライエッチング時間の短縮化を図ることができ、断面形状の良好な遮光性膜パターンを形成することができるからである。ドライエッチングガスに用いる塩素系ガスとしては、例えば、Ｃｌ２、ＳｉＣｌ４、ＨＣｌ、ＣＣｌ４、ＣＨＣｌ３等が挙げられる。
【００５８】
本発明において、遷移金属とケイ素を含むとする薄膜、のドライエッチングには、例えば、ＳＦ６、ＣＦ４、Ｃ２Ｆ６、ＣＨＦ３等の弗素系ガス、これらとＨｅ、Ｈ２、Ｎ２、Ａｒ、Ｃ２Ｈ４、Ｏ２等の混合ガスを用いることができる。
また、タンタル系材料の薄膜のドライエッチングには、例えば、ＳＦ６、ＣＦ４、Ｃ２Ｆ６、ＣＨＦ３等の弗素系ガス、これらとＨｅ、Ｈ２、Ｎ２、Ａｒ、Ｃ２Ｈ４、Ｏ２等の混合ガス、或いはＣｌ２、ＣＨ２Ｃｌ２等の塩素系のガス又は、これらとＨｅ、Ｈ２、Ｎ２、Ａｒ、Ｃ２Ｈ４等の混合ガスを用いることができる。
【００５９】
本発明において、レジストは化学増幅型レジストであること好ましい。高精度の加工に適するためである。
本発明において、レジストは電子線描画用のレジストであること好ましい。高精度の加工に適するためである。
本発明は、電子線描画によりレジストパターンを形成する電子線描画用のマスクブランクに適用する。
【００６０】
本発明において、基板としては、合成石英基板、ＣａＦ２基板、ソーダライムガラス基板、無アルカリガラス基板、低熱膨張ガラス基板、アルミノシリケートガラス基板などが挙げられる。
【００６１】
本発明において、マスクブランクには、マスクブランクや、レジスト膜付きマスクブランクが含まれる。
本発明において、転写用マスクには、位相シフト効果を使用しないバイナリ型マスク、レチクルが含まれる。
【実施例】
【００６２】
以下、実施例により、本発明を更に具体的に説明する。
（実施例１）
（マスクブランクの作製）
図１は、実施例１のバイナリ型マスクブランクの断面図である。
透光性基板１としてサイズ６インチ角、厚さ０．２５インチの合成石英ガラス基板を用い、透光性基板１上に、遮光膜１０として、ＭｏＳｉＮ膜（遮光層１１）、ＭｏＳｉＯＮ膜（表面反射防止層１２）、をそれぞれ形成した。
具体的には、透光性基板１上に、モリブデン（Ｍｏ）とケイ素（Ｓｉ）の混合ターゲット（Ｍｏ：Ｓｉ＝２１原子％：７９原子％）を用い、アルゴン（Ａｒ）と窒素（Ｎ２）の混合ガス雰囲気（ガス流量比  Ａｒ：Ｎ２＝２５：２８）で、ガス圧を０．０７Ｐａ、ＤＣ電源の電力を２．１ｋＷとして、反応性スパッタリング（ＤＣスパッタリング）により、遮光層１１（ＭｏＳｉＮ膜：Ｍｏ：Ｓｉ：Ｎ＝１４．７原子％：５６．２原子％：２９．１原子％）を４７ｎｍの膜厚で形成した。
次に、遮光層１１上に、モリブデン（Ｍｏ）とケイ素（Ｓｉ）の混合ターゲット（Ｍｏ：Ｓｉ＝４原子％：９６原子％）を用い、アルゴン（Ａｒ）と酸素（Ｏ２）と窒素（Ｎ２）とヘリウム（Ｈｅ）の混合ガス雰囲気（ガス流量比  Ａｒ：Ｏ２：Ｎ２：Ｈｅ＝６：３：１１：１７）で、ガス圧を０．１Ｐａ、ＤＣ電源の電力を３．０ｋＷとして、反応性スパッタリング（ＤＣスパッタリング）により、表面反射防止層（ＭｏＳｉＯＮ膜：Ｍｏ：Ｓｉ：Ｏ：Ｎ＝２．６原子％：５７．１原子％：１５．９原子％：２４．４原子％）１２を１０ｎｍの膜厚で形成した。
なお、各層（薄膜）の元素分析は、ラザフォード後方散乱分析法を用いた。
遮光膜１０の合計膜厚は５７ｎｍとした。遮光膜１０の光学濃度（ＯＤ）はＡｒＦエキシマレーザー露光光の波長１９３ｎｍにおいて２．８であった。
次に、上記基板を４５０℃で３０分間加熱処理（アニール処理）した。
【００６３】
次に、遮光膜１０上に、補助遮光膜２０を形成した（図１）。
具体的には、ＤＣマグネトロンスパッタ装置を用い、クロムターゲットを使用し、ＡｒとＣＯ２とＮ２とＨｅとの混合ガス雰囲気（ガス流量比  Ａｒ：ＣＯ２：Ｎ２：Ｈｅ＝２１：３７：１１：３１）、ガス圧：０．２Ｐａ、ＤＣ電源の電力：１．８ｋＷ、で成膜を行い、ＣｒＯＣＮ膜（膜中のＣｒ含有率：３３原子％）を２２ｎｍの膜厚で形成した。このときＣｒＯＣＮ膜を前記ＭｏＳｉ遮光膜のアニール処理温度よりも低い温度でアニールすることにより、ＭｏＳｉ遮光膜の膜応力に影響を与えずＣｒＯＣＮ膜の応力を極力低く（好ましくは膜応力が実質ゼロ）なるよう調整した。
なお、ＣｒＯＣＮ膜（薄膜）の元素分析は、ラザフォード後方散乱分析法を用いた。
補助遮光膜２０は、膜中のＣｒ含有率が３３原子％であるＣｒＯＣＮからなり、膜厚２２ｎｍで光学濃度０．５である。
上記により、ＡｒＦエキシマレーザー露光用かつダブル露光対応の遮光膜を形成したバイナリ型マスクブランクを得た。
【００６４】
（転写用マスクおよび転写用マスクセットの作製）
ダブル露光技術を用いて転写対象物（ウェハ上のレジスト膜）に転写パターンを露光転写するため、１つの密な設計転写パターンを分割して対となる２つの設計転写パターンを生成した。次に、製造した２枚のバイナリ型マスクブランクを使用し、分割された対となる２つの転写パターンをそれぞれ有する２枚の転写用マスク（転写用マスクセット）を以下の手順によりそれぞれ作製した（以下、１枚の転写用マスクの製造プロセスについて説明する。）。
マスクブランクの補助遮光膜２０の上に、電子線描画（露光）用化学増幅型ポジレジスト１００（ＰＲＬ００９：富士フィルムエレクトロニクスマテリアルズ社製）をスピンコート法により膜厚が１００ｎｍとなるように塗布した（図１、図５（１））。
次に、レジスト膜１００に対し、電子線描画装置を用いて所望のパターンの描画を行った後、所定の現像液で現像してレジストパターン１００ａを形成した（図５（２））。
次に、レジストパターン１００ａをマスクとして、補助遮光膜２０のドライエッチングを行い、補助遮光膜パターン２０ａを形成した（図５（３））。ドライエッチングガスとして、Ｃｌ２とＯ２の混合ガス（Ｃｌ２：Ｏ２＝４：１）を用いた。
次いで、残留したレジストパターン１００ａを薬液により剥離除去した。
次いで、補助遮光膜パターン２０ａをマスクにして、遮光膜１０を、ＳＦ６とＨｅの混合ガスを用い、ドライエッチングを行い、遮光膜パターン１０ａを形成した（図５（４））。
次に、電子線描画（露光）用ポジレジスト（ＦＥＰ１７１：富士フィルムエレクトロニクスマテリアルズ社製）のレジスト膜１１０をスピンコート法により膜厚が１００ｎｍとなるように塗布した（図５（５））。
次に、レジスト膜１１０に対し、電子線描画装置を用いて遮光部（遮光帯）のパターンを描画露光し、所定の現像液で現像して、レジストパターン１１０ｂを形成し（図５（６））、このレジストパターン１１０ｂをマスクとして、補助遮光膜パターン２０ａをＣｌ２とＯ２の混合ガス（Ｃｌ２：Ｏ２＝４：１）でドライエッチングによってエッチングし、補助遮光膜パターン２０ｂを形成した（図５（７））。
次に、レジストパターン１１０ｂを剥離し、所定の洗浄を施して、補助遮光膜パターン２０ｂとその下部にある遮光膜パターン１０ａの部分とで構成される遮光部（遮光帯）８０を有するバイナリ型転写用マスクを得た（図５（８））。
上記のようにして、実施例１のマスクブランクから転写用マスクを２枚作製し、ダブル露光技術対応のバイナリ型転写用マスクセットを作製した。
【００６５】
なお、上記転写用マスクの作製例では、補助遮光膜パターン２０ａを形成後、レジストパターン１００ａを剥離除去したが、レジストパターン１００ａを遮光膜パターン１０ａが形成された後に剥離除去することもできる。このことは、後述する実施例２、３、６、７においても同様である。
【００６６】
（比較例１）
（マスクブランクの作製）
実施例１と同様にして、透光性基板１上に、遮光膜１０として、ＭｏＳｉＮ膜（遮光層１１）を厚さ５０ｎｍで、ＭｏＳｉＯＮ膜（表面反射防止層１２）を厚さ１０ｎｍで、それぞれ形成した（図１）。
次に遮光膜１０上に、膜中のＣｒ含有量が５０原子％であるＣｒＮからなるエッチングマスク膜を厚さ１０ｎｍで形成した（図１の補助遮光膜２０をエッチングマスク膜に代えた構成。以下、エッチングマスク膜２０として説明。）。
遮光膜１０の合計膜厚は６０ｎｍであり、遮光膜１０の光学濃度（ＯＤ）はＡｒＦエキシマレーザー露光光の波長１９３ｎｍにおいて２．８であった。
上記により、ＡｒＦエキシマレーザー露光用の遮光膜を形成したバイナリ型マスクブランクを得た。
【００６７】
（転写用マスクおよび転写用マスクセットの作製）
実施例２と同様のプロセスで、エッチングマスク膜で補助遮光膜パターン２０ｂに当たるものを作製し、その下部にある遮光膜パターン１０ａの部分とで構成される遮光部（遮光帯）８０を有するバイナリ型転写用マスクを得た（図５（８））。
上記のようにして、比較例１のマスクブランクから転写用マスクを２枚作製し、バイナリ型転写用マスクセットを作製した。
【００６８】
（比較例２）
（マスクブランクの作製）
比較例１と同様にして、透光性基板１上に、遮光膜１０として、ＭｏＳｉＮ膜（遮光層１１）、ＭｏＳｉＯＮ膜（表面反射防止層１２）、をそれぞれ形成した（図１）。このとき、ＭｏＳｉＮ膜（遮光層１１）の膜厚を、５０ｎｍから６０ｎｍに変えた。
遮光膜１０の合計膜厚は７０ｎｍとした。遮光膜１０の光学濃度（ＯＤ）はＡｒＦエキシマレーザー露光光の波長１９３ｎｍにおいて３．３であった。
上記により、ＡｒＦエキシマレーザー露光用の遮光膜を形成したバイナリ型マスクブランクを得た。
【００６９】
（転写用マスクの作製）
比較例１と同様にして、遮光膜パターン１０ａを形成した後（図５（４））、エッチングマスクパターン２０ａをＣｌ２とＯ２の混合ガスのドライエッチングによって剥離し、補助遮光膜パターン２０ｂに当たるものは形成しない構成のバイナリ型転写用マスクを得た。
上記のようにして、比較例２のマスクブランクから転写用マスクを２枚作製し、バイナリ型転写用マスクセットを作製した。
【００７０】
（実施例２）
（マスクブランクの作製）
図２は、実施例２のバイナリ型マスクブランクの断面図である。
透光性基板１としてサイズ６インチ角、厚さ０．２５インチの合成石英ガラス基板を用い、透光性基板１上に、遮光膜１０として、ＭｏＳｉＮ膜（裏面反射防止層１３）、ＭｏＳｉＣＨ膜（遮光層１１）、ＭｏＳｉＯＮ膜（表面反射防止層１２）、をそれぞれ形成した。
具体的には、透光性基板１上に、モリブデン（Ｍｏ）とケイ素（Ｓｉ）の混合ターゲット（Ｍｏ：Ｓｉ＝４原子％：９６原子％）を用い、アルゴン（Ａｒ）と窒素（Ｎ２）とヘリウム（Ｈｅ）の混合ガス雰囲気（ガス流量比  Ａｒ：Ｎ２：Ｈｅ＝６：１１：１６）で、ガス圧を０．１Ｐａ、ＤＣ電源の電力を３．０ｋＷとして、反応性スパッタリング（ＤＣスパッタリング）により、裏面反射防止層（ＭｏＳｉＮ膜：Ｍｏ：Ｓｉ：Ｎ＝２．３原子％：５６．５原子％：４１．２原子％）１３を１２ｎｍの膜厚で形成した。
次に、裏面反射防止層１３上に、モリブデン（Ｍｏ）とケイ素（Ｓｉ）の混合ターゲット（Ｍｏ：Ｓｉ＝２１原子％：７９原子％）を用い、アルゴン（Ａｒ）とメタン（ＣＨ４）とヘリウム（Ｈｅ）の混合ガス雰囲気（ガス流量比  Ａｒ：ＣＨ４：Ｈｅ＝１０：１：５０）で、ガス圧を０．３Ｐａ、ＤＣ電源の電力を２．０ｋＷとして、反応性スパッタリング（ＤＣスパッタリング）により、遮光層（ＭｏＳｉＣＨ膜：Ｍｏ：Ｓｉ：Ｃ：Ｈ＝１９．２原子％：７７．３原子％、Ｃ：２．０原子％、Ｈ：１．５原子％）１１を２９ｎｍの膜厚で形成した。
次に、遮光層１１上に、モリブデン（Ｍｏ）とケイ素（Ｓｉ）の混合ターゲット（Ｍｏ：Ｓｉ＝４原子％：９６原子％）を用い、アルゴン（Ａｒ）と酸素（Ｏ２）と窒素（Ｎ２）とヘリウム（Ｈｅ）の混合ガス雰囲気（ガス流量比  Ａｒ：Ｏ２：Ｎ２：Ｈｅ＝６：５：１１：１６）で、ガス圧を０．１Ｐａ、ＤＣ電源の電力を３．０ｋＷとして、反応性スパッタリング（ＤＣスパッタリング）により、表面反射防止層（ＭｏＳｉＯＮ膜：Ｍｏ：Ｓｉ：Ｏ：Ｎ＝２．６原子％：５７．１原子％：１５．９原子％：２４．４原子％）１２を１５ｎｍの膜厚で形成した。
なお、各層（薄膜）の元素分析は、ラザフォード後方散乱分析法を用いた。
遮光膜１０の合計膜厚は５６ｎｍとした。遮光膜１０の光学濃度（ＯＤ）はＡｒＦエキシマレーザー露光光の波長１９３ｎｍにおいて２．８であった。
次に、上記基板を４５０℃で３０分間加熱処理（アニール処理）した。
【００７１】
次に、遮光膜１０上に、補助遮光膜２０を形成した（図２）。
具体的には、ＤＣマグネトロンスパッタ装置を用い、クロムターゲットを使用し、ＡｒとＣＯ２とＮ２とＨｅとの混合ガス雰囲気（ガス流量比  Ａｒ：ＣＯ２：Ｎ２：Ｈｅ＝２１：３７：１１：３１）、ガス圧：０．２Ｐａ、ＤＣ電源の電力：１．８ｋＷで成膜を行い、ＣｒＯＣＮ膜（膜中のＣｒ含有率：３３原子％）を２１ｎｍの膜厚で形成した。このときＣｒＯＣＮ膜を前記ＭｏＳｉ遮光膜のアニール処理温度よりも低い温度でアニールすることにより、ＭｏＳｉ遮光膜の膜応力に影響を与えずＣｒＯＣＮ膜の応力を極力低く（好ましくは膜応力が実質ゼロ）なるよう調整した。
なお、ＣｒＯＣＮ膜（薄膜）の元素分析は、ラザフォード後方散乱分析法を用いた。
補助遮光膜２０は、膜中のＣｒ含有率が３３原子％であるＣｒＯＣＮからなり、膜厚２５ｎｍで光学濃度０．７である。
上記により、ＡｒＦエキシマレーザー露光用かつダブル露光技術対応の遮光膜を形成したバイナリ型マスクブランクを得た。
【００７２】
（転写用マスクの作製）
実施例２のバイナリ型マスクブランクを用い、上記実施例１と同様にして、実施例２のバイナリ型転写用マスクを作製した。
上記のようにして、実施例２のマスクブランクからダブル露光用の転写用マスクセットを作製した。
【００７３】
（実施例３）
（マスクブランクの作製）
図３は、実施例３のバイナリ型マスクブランクの断面図である。
実施例１と同様に、透光性基板１としてサイズ６インチ角、厚さ０．２５インチの合成石英ガラス基板を用い、透光性基板１上に、遮光膜１０として、ＭｏＳｉＮ膜（遮光層１１）、ＭｏＳｉＯＮ膜（表面反射防止層１２）、をそれぞれ形成した。
次に、遮光膜１０上に、エッチングマスク膜２１を形成した（図３）。
具体的には、実施例１の補助遮光膜２０の形成と同様の成膜条件で、ＣｒＯＣＮ膜（膜中のＣｒ含有率：３３原子％）を１０ｎｍの膜厚で形成した。
【００７４】
次に、エッチングマスク膜２１上に、補助遮光膜２２を形成した（図３）。
具体的には、実施例３の補助遮光膜２０の形成と同様の成膜条件で、補助遮光膜２２（ＭｏＳｉＮ膜：Ｍｏ：Ｓｉ：Ｎ＝１４．７原子％：５６．２原子％：２９．１原子％）を１５ｎｍの膜厚で形成した。
エッチングマスク膜２１は、膜中のＣｒ含有率が３３原子％であるＣｒＯＣＮからなり、補助遮光膜２２は、膜中のＭｏ含有量が１４．７原子％であるＭｏＳｉＮからなり、エッチングマスク膜２１と補助遮光膜２２の積層構造で、合計膜厚２５ｎｍで光学濃度０．７である。
上記により、ＡｒＦエキシマレーザー露光用かつダブル露光対応の遮光膜を形成したバイナリ型マスクブランクを得た。
【００７５】
上記実施例３の態様では、上記実施例１等のＣｒ系補助遮光膜２０（エッチングマスクを兼ねる）に比べ、遮光膜１０に対するエッチングマスク膜２１の薄膜化が可能となる。これにより、遮光膜１０のより高いエッチング精度を得る。
【００７６】
（転写用マスクの作製）
実施例１と同様に、ダブル露光技術を適用し、１つの密な設計転写パターンを対となる
２つの転写パターンに分割し、製造した２枚のバイナリ型マスクブランクを使用して対となる２つの転写パターンをそれぞれ有する２枚の転写用マスク（転写用マスクセット）を以下の手順によりそれぞれ作製した。
マスクブランクの補助遮光膜２０の表面に、窒素ガスを用いて蒸散させたＨＭＤＳ（ヘキサメチルジシラザン）を接触させ、ＨＭＤＳ層からなるごく薄い層の密着性向上層を形成した。ＨＭＤＳ層は疎水性表面層であり、レジストの密着性が向上する。（図３、図６（１））。
マスクブランクの密着性向上層の上に、電子線描画（露光）用化学増幅型ポジレジスト１００（ＰＲＬ００９：富士フィルムエレクトロニクスマテリアルズ社製）をスピンコート法により膜厚が７５ｎｍとなるように塗布した（図３、図６（１））。
次に、レジスト膜１００に対し、電子線描画装置を用いて所望のパターンの描画を行った後、所定の現像液で現像してレジストパターン１００ａを形成した（図６（２））。
次に、レジストパターン１００ａをマスクとして、補助遮光膜２２のドライエッチングを行い、補助遮光膜パターン２２ａを形成した（図６（３））。ドライエッチングガスとして、ＳＦ６とＨｅの混合ガスを用いた。
次いで、残留したレジストパターン１００ａを薬液により剥離除去した。このとき、密着性向上層も同時に剥離除去される。
次に、補助遮光膜パターン２２ａをマスクとして、エッチングマスク膜２１のドライエッチングを行い、エッチングマスクパターン２１ａを形成した（図６（４））。ドライエッチングガスとして、Ｃｌ２とＯ２の混合ガス（Ｃｌ２：Ｏ２＝４：１）を用いた。
次に、上記基板上に、電子線描画（露光）用ポジレジスト（ＦＥＰ１７１：富士フィルムエレクトロニクスマテリアルズ社製）のレジスト膜１１０をスピンコート法により膜厚が１００ｎｍとなるように塗布した（図６（５））。
次に、レジスト膜１１０に対し、電子線描画装置を用いて遮光部（遮光帯）のパターンを描画露光し、所定の現像液で現像して、レジストパターン１１０ｂを形成した（図６（６））。
次に、エッチングマスクパターン２１ａをマスクにして、遮光膜１０を、ＳＦ６とＨｅの混合ガスを用い、ドライエッチングを行い、遮光膜パターン１０ａを形成した（図６（７））。これと同時に、レジストパターン１１０ｂをマスクとして、補助遮光膜パターン２２ａがドライエッチングによってエッチングされ、補助遮光膜パターン２２ｂが形成された（図６（７））。
次に、レジストパターン１１０ｂ及び補助遮光膜パターン２２ｂをマスクとして、エッチングマスクパターン２１ａをＣｌ２とＯ２の混合ガス（Ｃｌ２：Ｏ２＝４：１）でドライエッチングによってエッチングし、エッチングマスクパターン２１ｂを形成した（図６（８））。
次に、レジストパターン１１０ｂを剥離し、所定の洗浄を施して、補助遮光膜パターン２２ｂ、エッチングマスクパターン２１ｂおよび遮光膜パターン１０ａの部分で構成される遮光部（遮光帯）８０を有する転写用マスクを得た（図６（９））。
上記のようにして、実施例３のマスクブランクから転写用マスクを２枚作製し、ダブル露光対応の転写用マスクセットを作製した。
【００７７】
実施例４
（マスクブランクの作製）
図６（１）は、実施例５のバイナリ型マスクブランクの断面図である。
透光性基板１としてサイズ６インチ角、厚さ０．２５インチの合成石英ガラス基板を用い、透光性基板１上に、遮光膜１０として、ＣｒＯＣＮ膜（裏面反射防止層１３）、ＣｒＯＮ膜（遮光層１１）、ＣｒＯＣＮ膜（表面反射防止層１２）、をそれぞれ形成した（図２参照）。
具体的には、透光性基板１上に、クロム（Ｃｒ）ターゲットを用い、アルゴン（Ａｒ）と二酸化炭素（ＣＯ２）と窒素（Ｎ２）とヘリウム（Ｈｅ）の混合ガス雰囲気（ガス流量比Ａｒ：ＣＯ２：Ｎ２：Ｈｅ＝２４：２９：１２：３５）で、ガス圧０．２Ｐａ、ＤＣ電源の電力を１．７ｋＷとして、反応性スパッタリング（ＤＣスパッタリング）により、裏面反射防止層（ＣｒＯＣＮ膜）１３を３１ｎｍの膜厚で成膜した。
次に、裏面反射防止層１３上に、クロム（Ｃｒ）ターゲットを用い、アルゴン（Ａｒ）と一酸化窒素（ＮＯ）とヘリウム（Ｈｅ）の混合ガス雰囲気（ガス流量比Ａｒ：ＮＯ：Ｈｅ＝２７：１８：５５）とし、ガス圧０．１Ｐａ、ＤＣ電源の電力を１．７ｋＷとして、反応性スパッリング（ＤＣスパッタリング）により、遮光層（ＣｒＯＮ膜）１１を１５ｎｍの膜厚に成膜した。
次に、遮光層１１上に、クロム（Ｃｒ）ターゲットを用い、アルゴン（Ａｒ）と二酸化炭素（ＣＯ２）と窒素（Ｎ２）とヘリウム（Ｈｅ）の混合ガス雰囲気（ガス流量比Ａｒ：ＣＯ２：Ｎ２：Ｈｅ＝２１：３７：１１：３１）とし、ガス圧０．２Ｐａ、ＤＣ電源の電力を１．８ｋＷとして、反応性スパッタリング（ＤＣスパッタリング）により、表面反射防止層（ＣｒＯＣＮ膜）１２を１４ｎｍの膜厚に成膜した。
なお、各層（薄膜）の元素分析は、ラザフォード後方散乱分析法を用いた。
遮光膜１０の合計膜厚は６０ｎｍとした。遮光膜１０の光学濃度（ＯＤ）はＡｒＦエキシマレーザー露光光の波長１９３ｎｍにおいて２．５であった。
【００７８】
次に、遮光膜１０上に、エッチングマスク膜２１を形成した（図６（１））。
具体的には、モリブデン（Ｍｏ）とケイ素（Ｓｉ）の混合ターゲット（Ｍｏ：Ｓｉ＝４原子％：９６原子％）を用い、アルゴン（Ａｒ）と窒素（Ｎ２）の混合ガス雰囲気で、反応性スパッタリング（ＤＣスパッタリング）により、エッチングマスク膜２１（ＭｏＳｉＮ膜：Ｍｏ：Ｓｉ：Ｎ＝２．９原子％：６７．５原子％：２９．６原子％）を５ｎｍの膜厚で形成した。
【００７９】
次に、エッチングマスク膜２１上に、補助遮光膜２２を形成した（図６（１））。
具体的には、実施例１の補助遮光膜２０の形成と同様の成膜条件で、補助遮光膜２２（ＣｒＯＣＮ膜）を２０ｎｍの膜厚で形成した。
エッチングマスク膜２１は、膜中のＭｏ含有量が１４．７原子％であるＭｏＳｉＮからなり、補助遮光膜２２は、膜中のＣｒ含有率が３３原子％であるＣｒＯＣＮからなり、エッチングマスク膜２１と補助遮光膜２２の積層構造で、合計膜厚２５ｎｍで光学濃度０．６である。
上記により、ＡｒＦエキシマレーザー露光用かつダブル露光対応の遮光膜を形成したバイナリ型マスクブランクを得た。
【００８０】
（転写用マスクの作製）
実施例１と同様に、ダブル露光技術を適用し、１つの密な設計転写パターンを対となる２つの転写パターンに分割し、製造した２枚のバイナリ型マスクブランクを使用して対となる２つの転写パターンをそれぞれ有する２枚の転写用マスク（転写用マスクセット）を以下の手順によりそれぞれ作製した。
マスクブランクの補助遮光膜２２の上に、電子線描画（露光）用化学増幅型ポジレジスト１００（ＰＲＬ００９：富士フィルムエレクトロニクスマテリアルズ社製）をスピンコート法により膜厚が７５ｎｍとなるように塗布した（図６（１））。
次に、レジスト膜１００に対し、電子線描画装置を用いて所望のパターンの描画を行った後、所定の現像液で現像してレジストパターン１００ａを形成した（図６（２））。
次に、レジストパターン１００ａをマスクとして、補助遮光膜２２のドライエッチングを行い、補助遮光膜パターン２２ａを形成した（図６（３））。ドライエッチングガスとして、Ｃｌ２とＯ２の混合ガス（Ｃｌ２：Ｏ２＝４：１）を用いた。
次いで、残留したレジストパターン１００ａを薬液により剥離除去した。
次に、補助遮光膜パターン２２ａをマスクとして、エッチングマスク膜２１のドライエッチングを行い、エッチングマスク膜のパターン２１ａを形成した（図６（４））。ドライエッチングガスとして、ＳＦ６とＨｅの混合ガスを用いた。
次に、上記基板上に、電子線描画（露光）用ポジレジスト（ＦＥＰ１７１：富士フィルムエレクトロニクスマテリアルズ社製）のレジスト膜１１０をスピンコート法により膜厚が１００ｎｍとなるように塗布した（図６（５））。
次に、レジスト膜１１０に対し、電子線描画装置を用いて遮光部（遮光帯）のパターンを描画露光し、所定の現像液で現像して、レジストパターン１１０ｂを形成した（図６（６）参照）。
次に、エッチングマスク膜のパターン２１ａをマスクにして、遮光膜１０を、Ｃｌ２とＯ２の混合ガス（Ｃｌ２：Ｏ２＝４：１）を用い、ドライエッチングを行い、遮光膜パターン１０ａを形成した（図６（７）参照）。これと同時に、レジストパターン１１０ｂをマスクとして、補助遮光膜パターン２２ａがドライエッチングによってエッチングされ、補助遮光膜パターン２２ｂが形成された（図６（７）参照）。
次に、レジストパターン１１０ｂ及び補助遮光膜パターン２２ｂをマスクとして、エッチングマスク膜のパターン２１ａをＳＦ６とＨｅの混合ガスでドライエッチングによってエッチングし、エッチングマスク膜のパターン２１ｂを形成した（図６（８）参照）。
次に、レジストパターン１１０ｂを剥離し、所定の洗浄を施して、補助遮光膜パターン２０ｂとその下部にある遮光膜パターン１０ａの部分とで構成される遮光部（遮光帯）８０を有する転写用マスクを得た（図６（９）参照）。
上記のようにして、実施例４のマスクブランクから転写用マスクを２枚作製し、ダブル露光対応の転写用マスクセットを作製した。
【００８１】
実施例５
（マスクブランクの作製）
図１は、実施例５のバイナリ型マスクブランクの断面図である。
透光性基板１としてサイズ６インチ角、厚さ０．２５インチの合成石英ガラス基板を用い、透光性基板１上に、遮光膜１０として、窒化タンタル（ＴａＮ）膜（遮光層１１）、酸化タンタル（ＴａＯ）膜（表面反射防止層１２）、をそれぞれ形成した。
具体的には、ＤＣマグネトロンスパッタ装置を用い、Ｔａターゲットを使用し、導入ガス及びその流量：Ａｒ＝３９．５ｓｃｃｍ、Ｎ２＝３ｓｃｃｍ、ＤＣ電源の電力：１．５ｋＷの条件で、膜厚４１ｎｍの窒化タンタル（ＴａＮ）からなる膜（Ｔａ：９３原子％、Ｎ：７原子％）を形成した。次に、同じＴａターゲットを使用し、導入ガス及びその流量：Ａｒ＝５８ｓｃｃｍ、Ｏ２＝３２．５ｓｃｃｍ、ＤＣ電源の電力：０．７ｋＷの条件で、膜厚１１ｎｍの酸化タンタル（ＴａＯ）からなる膜（Ｔａ：４２原子％、Ｏ：５８原子％）を形成した。
遮光膜１０の合計膜厚は５２ｎｍとした。遮光膜１０の光学濃度（ＯＤ）はＡｒＦエキシマレーザー露光光の波長１９３ｎｍにおいて３．０であった。
【００８２】
次に、遮光膜１０上に、補助遮光膜２０を形成した（図５（１））。
具体的には、ＤＣマグネトロンスパッタ装置を用い、クロムターゲットを使用し、ＡｒとＣＯ２とＮ２とＨｅとの混合ガス雰囲気（ガス流量比  Ａｒ：ＣＯ２：Ｎ２：Ｈｅ＝２１：３７：１１：３１）、ガス圧：０．２Ｐａ、ＤＣ電源の電力：１．８ｋＷで成膜を行い、ＣｒＯＣＮ膜（膜中のＣｒ含有率：３３原子％）を２２ｎｍの膜厚で形成した。このときＣｒＯＣＮ膜を前記ＭｏＳｉ遮光膜のアニール処理温度よりも低い温度でアニールすることにより、ＭｏＳｉ遮光膜の膜応力に影響を与えずＣｒＯＣＮ膜の応力を極力低く（好ましくは膜応力が実質ゼロ）なるよう調整した。
なお、各層（薄膜）の元素分析は、ラザフォード後方散乱分析法を用いた。
補助遮光膜２０は、膜中のＣｒ含有率が３３原子％であるＣｒＯＣＮからなり、膜厚２２ｎｍで光学濃度０．５である。
上記により、ＡｒＦエキシマレーザー露光用かつダブル露光技術対応の遮光膜を形成したバイナリ型マスクブランクを得た。
【００８３】
（転写用マスクの作製）
実施例１と同様に、ダブル露光技術を適用し、１つの密な設計転写パターンを対となる２つの転写パターンに分割し、製造した２枚のバイナリ型マスクブランクを使用して対となる２つの転写パターンをそれぞれ有する２枚の転写用マスク（転写用マスクセット）を以下の手順によりそれぞれ作製した。
マスクブランクの補助遮光膜２０の上に、電子線描画（露光）用化学増幅型ポジレジスト１００（ＰＲＬ００９：富士フィルムエレクトロニクスマテリアルズ社製）をスピンコート法により膜厚が１００ｎｍとなるように塗布した（図１、図５（１））。
次に、レジスト膜１００に対し、電子線描画装置を用いて所望のパターンの描画を行った後、所定の現像液で現像してレジストパターン１００ａを形成した（図５（２））。
次に、レジストパターン１００ａをマスクとして、補助遮光膜２０のドライエッチングを行い、補助遮光膜パターン２０ａを形成し（図５（３））。ドライエッチングガスとして、Ｃｌ２とＯ２の混合ガス（Ｃｌ２：Ｏ２＝４：１）を用いた。
次いで、残留したレジストパターン１００ａを薬液により剥離除去した。
次いで、補助遮光膜パターン２０ａをマスクにして、遮光膜１０のドライエッチングを行い、遮光膜パターン１０ａを形成した（図５（４））。このとき、酸化タンタル（ＴａＯ）層１２のドライエッチングガスとして、ＣＨＦ３とＨｅの混合ガスを用いた。窒化タンタル（ＴａＮ）層１１のドライエッチングガスとして、Ｃｌ２ガスを用いた。
次に、電子線描画（露光）用ポジレジスト（ＦＥＰ１７１：富士フィルムエレクトロニクスマテリアルズ社製）のレジスト膜１１０をスピンコート法により膜厚が２００ｎｍとなるように塗布した（図５（５））。
次に、レジスト膜１１０に対し、電子線描画装置を用いて遮光部（遮光帯）のパターンを描画露光し、所定の現像液で現像して、レジストパターン１１０ｂを形成し（図５（６））、このレジストパターン１１０ｂをマスクとして、補助遮光膜パターン２０ａをＣｌ２とＯ２の混合ガス（Ｃｌ２：Ｏ２＝４：１）でドライエッチングによってエッチングし、補助遮光膜パターン２０ｂを形成した（図５（７））。
次に、レジストパターン１１０ｂを剥離し、所定の洗浄を施して、補助遮光膜パターン２０ｂとその下部にある遮光膜パターン１０ａの部分とで構成される遮光部（遮光帯）８０を有するバイナリ型転写用マスクを得た（図５（８））。
上記のようにして、実施例５のマスクブランクから転写用マスクを２枚作製し、ダブル露光技術対応の転写用マスクセットを作製した。
【００８４】
実施例６
（マスクブランクの作製）
図１は、実施例６のバイナリ型マスクブランクの断面図である。
透光性基板１としてサイズ６インチ角、厚さ０．２５インチの合成石英ガラス基板を用い、透光性基板１上に、遮光膜１０として、ＭｏＳｉＮ膜（遮光層１１）、ＭｏＳｉＮ膜（表面反射防止層１２）、をそれぞれ形成した。
具体的には、ＤＣマグネトロンスパッタ装置を用い、モリブデン（Ｍｏ）とケイ素（Ｓｉ）の混合ターゲット（Ｍｏ：Ｓｉ＝１３原子％：８７原子％）を使用し、アルゴン（Ａｒ）と窒素（Ｎ２）の混合ガス雰囲気で、膜厚４４ｎｍのＭｏＳｉＮからなる膜（Ｍｏ：１０．２原子％、Ｓｉ：６４．７原子％、Ｎ：２５．１原子％）を形成した。次に、同じモリブデン（Ｍｏ）とケイ素（Ｓｉ）の混合ターゲット（Ｍｏ：Ｓｉ＝１３原子％：８７原子％）を使用し、アルゴン（Ａｒ）と窒素（Ｎ２）の混合ガス雰囲気で、膜厚１３ｎｍのＭｏＳｉＮからなる膜（Ｍｏ：７．５原子％、Ｓｉ：５０．１原子％、Ｎ：４２．４原子％）を形成した。
遮光膜１０の合計膜厚は５７ｎｍとした。遮光膜１０の光学濃度（ＯＤ）はＡｒＦエキシマレーザー露光光の波長１９３ｎｍにおいて２．８であった。
【００８５】
次に、遮光膜１０上に、補助遮光膜２０を形成した。具体的には、ＤＣマグネトロンスパッタ装置を用い、クロムターゲットを使用し、ＡｒとＮ２との混合ガス雰囲気で成膜を行い、ＣｒＮ膜（膜中のＣｒ含有率：８０原子％）を９ｎｍの膜厚で形成した。このときＣｒＮ膜を２００℃でアニールし、ＣｒＮ膜の応力を極力低くなるよう調整した。
なお、各層（薄膜）の元素分析は、ラザフォード後方散乱分析法を用いた。
補助遮光膜２０は、膜中のＣｒ含有率が８０原子％であるＣｒＮからなり、膜厚９ｎｍで光学濃度０．５である。
上記により、ＡｒＦエキシマレーザー露光用かつダブル露光技術対応の遮光膜を形成したバイナリ型マスクブランクを得た。
【００８６】
（転写用マスクの作製）
実施例１と同様に、ダブル露光技術を適用し、１つの密な設計転写パターンを対となる２つの転写パターンに分割し、製造した２枚のバイナリ型マスクブランクを使用して対となる２つの転写パターンをそれぞれ有する２枚の転写用マスク（転写用マスクセット）をそれぞれ作製した。
以上のようにして、実施例６のマスクブランクから転写用マスクを２枚作製し、ダブル露光技術対応の転写用マスクセットを作製した。
【００８７】
評価
実施例１〜６で得られたダブル露光技術対応のバイナリ型転写用マスクセットを用いて、ＡｒＦ露光光で、ダブル露光によりウェハ上のレジスト膜に転写パターンを転写すると、８回露光される部分でレジスト膜の感光が転写パターンに影響が生じない程度に抑制できていることが確認された。
これに対し、比較例１で得られたバイナリ型フォトマスクセット（光学濃度（ＯＤ）２．８の遮光膜から、転写パターン領域の遮光膜パターンを形成し、遮光膜とエッチングマスク膜の積層構造から、転写パターン領域の外側の領域の遮光帯を形成した）を用いて、ＡｒＦ露光光で、ダブル露光により、ウェハ上のレジスト膜に転写パターンを転写すると、８回露光される部分でレジスト膜が感光されてしまっており、転写パターンに影響が生じていることが確認された。すなわち、従来の遮光膜１０に転写パターンを転写するマスクとしての役割のみで考慮された膜厚のエッチングマスクでは光学濃度が不足する（エッチングマスクの役割の観点では、ドライエッチングで遮光膜１０にパターンが転写し終えるまでマスクとして機能する範囲でより薄い膜厚が好ましく、光学濃度の確保とは相反する関係である。）ことが明らかとなった。
【００８８】
実施例１〜６で得られたダブル露光技術対応のバイナリ型転写用マスクセットを用いて、ＡｒＦ露光光で、ダブル露光により、ウェハ上のレジスト膜に転写パターンを転写すると、転写パターン領域に対応する２回露光される部分でレジスト膜の感光が転写パターンに影響が生じない程度に抑制できていることが確認された。
また、転写パターン領域の遮光膜の膜厚を薄くできるので、転写パターン領域の遮光膜パターンの精度を比較例２に比べ向上できた。
さらに、遮光膜の膜厚が厚くなるに従い、電磁界（ＥＭＦ）効果に起因するバイアスは大きくなり、膜厚が厚くなるに従って複雑なシミュレーションが必要となり、多大な負荷がかかるという問題を回避できた。
これに対し、比較例２で得られたバイナリ型フォトマスクセット（単純に遮光膜の膜厚を厚くしてダブル露光技術に対応する場合で、光学濃度（ＯＤ）３．３の遮光膜から、転写パターン領域の遮光膜パターンおよび転写パターン領域の外側の領域の遮光帯を形成した）を用いて、ＡｒＦ露光光で、ダブル露光により、ウェハ上のレジスト膜に転写パターンを転写すると、転写パターン領域に対応する２回露光される部分や、転写パターン領域の外側の領域で８回露光される部分でレジスト膜の感光が転写パターンに影響が生じない程度に抑制できているものの、転写パターン領域の遮光膜の膜厚が厚くなるので、転写パターン領域の遮光膜パターンの精度の低下が確認された。
さらに、遮光膜の膜厚が厚くなるに従い、電磁界（ＥＭＦ）効果に起因するバイアスは大きくなり、膜厚が厚くなるに従って複雑なシミュレーションが必要となり、比較例２の場合、他の実施例と比較して、多大な負荷がかかるという問題があることが確認された。
【００８９】
以上、本発明を実施形態や実施例を用いて説明したが、本発明の技術的範囲は、上記実施形態や実施例に記載の範囲には限定されない。上記実施形態や実施例に、多様な変更又は改良を加えることが可能であることは、当業者に明らかである。その様な変更又は改良を加えた形態も本発明の技術的範囲に含まれ得ることが、特許請求の範囲の記載から明らかである。
【符号の説明】
【００９０】
１    透光性基板
１０    遮光膜
１１    遮光層
１２    表面反射防止層
１３    裏面反射防止層
２０    補助遮光膜
２１    エッチングマスク膜
２２    補助遮光膜
１００  レジスト膜
１１０  レジスト膜
【図１】
2011100108.tif 000003
【図２】
2011100108.tif 000004
【図３】
2011100108.tif 000005
【図４】
2011100108.tif 000006
【図５】
2011100108.tif 000007
【図６】
2011100108.tif 000008